(57)【特許請求の範囲】
【請求項１】
支持体上に通常無色ないし淡色の染料前駆体と、加熱温度および／または加熱後の冷却速度の違いにより相対的に発色した状態と消色した状態を形成させる可逆性顕色剤とを含有する可逆性感熱記録材料において、該可逆性顕色剤として、下記一般式（１）で表されるフェノール化合物を含有するとともに、消色促進剤として、下記一般式（２）で表される４級アンモニウム塩化合物を含有する可逆性感熱記録材料。
【化１】
0005466469.tif 000008
（一般式（１）において、ｌは０から３の整数を表し、ｍは１以上の整数を表し、ｎは１２以上の整数を表す。Ｘ１はアミド基または尿素基を表す。）
【化２】
0005466469.tif 000009
（一般式（２）において、Ｒ１、Ｒ２およびＲ３は同義であり、互いに同じであっても異なっていても良い炭素数１から２４の飽和または不飽和の炭化水素基であって、そのうちの２つの炭化水素基は互いに結合して環を形成していても良い。Ｒ４は炭素数６から２４の飽和または不飽和の炭化水素基を表す。ｐは１または２を表す。Ａはアニオンを表し、ｑおよびｒは分子内の電荷を０に調整するための整数を表す。）
【発明の詳細な説明】
【技術分野】
【０００１】
本発明は、熱エネルギーを制御することにより色調が可逆的に変化する可逆性感熱記録材料に係わるものである。
【背景技術】
【０００２】
近年、一時的な画像の形成が行え、不要となった時にはその画像の消去ができるようにした可逆性感熱記録材料が注目されている。可逆性感熱記録材料としては、通常無色ないし淡色の染料前駆体と、加熱によりこの染料前駆体を発色させ、これを再加熱して消色させる可逆性を有する顕色剤（以下、可逆性顕色剤とも言う）を用いた感熱記録材料、塩化ビニル−酢酸ビニル等の樹脂中に高級脂肪酸等の有機低分子物質を分散した感熱記録材料、屈折率の異なるポリマーを２種以上混合した感熱記録材料等が知られている。特に、染料前駆体と可逆性顕色剤とから構成される可逆性感熱記録材料は、高コントラストで高感度な記録画像の形成と消去が多数回に渡って可能であり、ＩＣカードや磁気カード等の媒体において、カード内の情報を可視化する目的で広く使われるようになってきた。
【０００３】
通常無色ないし淡色の染料前駆体と、加熱によりこの染料前駆体を発色させ、これを再加熱して消色させる可逆性顕色剤を用いた感熱記録材料として、長鎖脂肪族炭化水素基を持つ特定フェノール化合物を可逆性顕色剤として用いることが提案されている（例えば、特許文献１参照）。しかし、このような材料を用いた可逆性感熱記録材料では、消色速度が遅く書き換えに時間が掛かる、消色が不十分等の問題を有していた。
【０００４】
そこで、可逆性顕色剤として長鎖脂肪族炭化水素基を持つ上記とは別の特定のフェノール化合物を用いることで、発色と消色のコントラストが高く、高速消去が可能であり、発色部の画像安定性の優れた可逆性感熱記録材料が提案されている（例えば、特許文献２および３参照）。しかしながら、これらのフェノール化合物は融点が高いものが多く、発色および消色の際に高温に加熱する必要があり、印字・消去の繰り返しに伴い記録材料の劣化が大きくなるという問題があった。
【０００５】
一方、可逆性顕色剤として比較的低融点のフェノール化合物も提案されている（特許文献４〜９参照）。しかしながら、これらのフェノール化合物を用いた可逆性感熱記録材料は、発色感度が良好なものの消色速度が遅く、高速消去に課題を残していた。
【先行技術文献】
【特許文献】
【０００６】
【特許文献１】特開平６−２１０９５４号公報
【特許文献２】特開平７−１７９０４３号公報
【特許文献３】特開２０００−２６３９４６号公報
【特許文献４】特開平７−６８９３４号公報
【特許文献５】特開２００５−１１２７号公報
【特許文献６】特開２００６−５１８０９号公報
【特許文献７】特開２００６−２７３８４６号公報
【特許文献８】特開２００６−２８９９５８号公報
【特許文献９】特開２００７−１８２００４号公報
【発明の概要】
【発明が解決しようとする課題】
【０００７】
本発明の課題は、明瞭なコントラストを持つ画像の形成・消去が可能で、かつ発色感度が良好であり、高速消去性に優れた可逆性感熱記録材料を提供することである。
【課題を解決するための手段】
【０００８】
本発明者らは、発色感度と高速消去性について鋭意検討した結果、可逆性顕色剤と該可逆性顕色剤と組み合わせて用いられる消色促進剤の組合せが重要であることが判明した。
【０００９】
すなわち、本発明は、支持体上に通常無色ないし淡色の染料前駆体と、加熱温度および／または加熱後の冷却速度の違いにより相対的に発色した状態と消色した状態を形成させる可逆性顕色剤とを含有する可逆性感熱記録材料において、該可逆性顕色剤として、下記一般式（１）で表されるフェノール化合物を含有するとともに、消色促進剤として、下記一般式（２）で表される４級アンモニウム塩化合物を含有する可逆性感熱記録材料である。
【００１０】
【化１】
0005466469.tif 000002
（一般式（１）において、ｌは０から３の整数を表し、ｍは１以上の整数を表し、ｎは１２以上の整数を表す。Ｘ１はアミド基または尿素基を表す。）
【００１１】
【化２】
0005466469.tif 000003
（一般式（２）において、Ｒ１、Ｒ２およびＲ３は同義であり、互いに同じであっても異なっていても良い炭素数１から２４の飽和または不飽和の炭化水素基であって、そのうちの２つの炭化水素基は互いに結合して環を形成していても良い。Ｒ４は炭素数６から２４の飽和または不飽和の炭化水素基を表す。ｐは１または２を表す。Ａはアニオンを表し、ｑおよびｒは分子内の電荷を０に調整するための整数を表す。）
【発明の効果】
【００１２】
本発明により、明瞭なコントラストを持つ画像の形成・消去が可能で、かつ発色感度が良好であり、高速消去性に優れた可逆性感熱記録材料を提供できる。
【発明を実施するための形態】
【００１３】
以下に、本発明の可逆性感熱記録材料について詳細に説明する。本発明の可逆性感熱記録材料は、加熱温度および／または加熱後の冷却速度の違いにより相対的に発色した状態と消色した状態を形成させるものである。この基本的な発色・消色現象を説明する。
【００１４】
本発明の可逆性感熱記録材料の画像形成および消去原理は未だ明確ではないが、以下のように考えられる。通常無色ないし淡色の染料前駆体は、フェノール性化合物のような電子受容性化合物と共に加熱すると染料前駆体から電子受容性化合物への電子移動が起こり発色する。この時、電子受容性化合物分子は発色した染料分子の極めて近傍に存在していると考えられる。また、発色した染料分子から電子受容性化合物分子を引き離すと、発色した染料分子は再び電子を受け取り、発色前の染料前駆体の状態となる。本発明は加熱により、電子受容性化合物分子と染料分子との距離を変化させ発色および消色を行うものと考えられる。
【００１５】
さらに詳しく述べるならば、これまでに可逆性顕色剤と呼ばれる電子受容性化合物の多くは、その構造の中に長鎖脂肪族炭化水素基を持つため、染料前駆体分子および発色した染料分子との相溶性が低く、凝固した状態では互いに殆ど溶け合わないと考えられる。また、加熱溶融状態のように染料前駆体分子と可逆性顕色剤分子が自由に運動できる状態では、染料前駆体分子と可逆性顕色剤分子は互いにある割合で溶け合い、発色状態となる。それ故、発色している溶融状態の混合物をゆっくり冷却すると、降温するに従い可逆性顕色剤分子と染料分子は互いに溶け合わなくなり相分離し、消色状態となる。
【００１６】
本発明における可逆性顕色剤は、発色と消色を発現する基本骨格として、発色部位であるフェノール基と、水素結合基および長鎖脂肪族炭化水素基から成り立っており、これらのバランスを取ることが検討されてきたが、中でも水素結合基に着目しての検討がなされてきた。その理由は、発色状態から消色状態となる過程において、高速消去を実現するためには可逆性顕色剤の水素結合基の強さが重要と考えられて来たためである。そのために可逆性顕色剤分子の水素結合基がより強くなる結合基としたり、分子内の水素結合基の数を増やしたりすることが、これまで検討されてきた。しかしながら、可逆性顕色剤分子の水素結合基が強くなることや、水素結合基の数が増えることで、可逆性顕色剤が高融点となり、発色開始温度が高く、記録媒体の感度特性が低下してしまう問題が生じた。
【００１７】
そのため本発明者らは、発色と消色を発現する基本骨格として、長鎖脂肪族炭化水素基に着目して検討を行った。その結果、長鎖脂肪族炭化水素基の鎖中に酸素原子または硫黄原子を導入することで、長鎖脂肪族炭化水素基が炭化水素基のみの可逆性顕色剤よりも融点が下がり、高感度化することがわかった。これは長鎖脂肪族炭化水素基に酸素原子または硫黄原子が導入されることにより、可逆性顕色剤分子の剛直性が低下するためと考えている。さらに酸素原子または硫黄原子を挟むアルキル基およびアルキレン基の炭素数を適切にすることで、発色状態の安定性が向上することがわかった。
【００１８】
また、発色と消色を発現するその他の基本骨格である水素結合基についても検討を行った結果、水素結合基としてはアミド基または尿素基を用いることで、高い発色濃度と消去性が得られることがわかった。
【００１９】
またさらに、消色促進剤として特定の４級アンモニウム塩化合物を添加することによって、画像保存安定性の低下を伴わずに、極短時間の加熱でも消去性が著しく向上し、さらなる高速消去性が実現することがわかった。この理由は定かではないが、本発明で用いる４級アンモニウム塩化合物は、発色状態では本発明で用いる可逆性顕色剤と染料前駆体が形成する凝集構造に影響のない状態で存在しているが、消色過程では顕色剤および／または染料前駆体と素早く相互作用できる状態となって、高速な消去性を発現しているものと考えられる。
【００２０】
本発明の可逆性感熱記録材料は、支持体の少なくとも片面に、通常無色ないし淡色の染料前駆体と、加熱温度および／または加熱後の冷却速度の違いにより該染料前駆体に可逆的な色調変化を生じせしめる可逆性顕色剤とを含有する可逆性感熱記録層を設けた可逆性感熱記録材料において、可逆性顕色剤として一般式（１）で表されるフェノール化合物を含有するものである。
【００２１】
【化３】
0005466469.tif 000004
【００２２】
一般式（１）において、ｌは０から３の整数を表すが、好ましくは０から２の整数である。ｍは１以上の整数を表す。ｎは１２以上の整数を表す。ｍ＋ｎが大きくなるほど脂肪族炭化水素基が長くなるので、消色速度および発色画像の安定化が向上するため、ｍ＋ｎは大きい方が良好な記録媒体を得ることができる。しかし、一方で脂肪族炭化水素基が長くなると、原料が高価で入手が困難になるため実用性に問題が生じてくるので、ｍ＋ｎは１３以上が好ましいが、より好ましくは２２以上であり、特に好ましいのは２５〜４０である。Ｘ１はアミド基（−ＣＯＮＨ−、−ＮＨＣＯ−）または尿素基（−ＮＨＣＯＮＨ−）を表す。
【００２３】
以下に、一般式（１）で表される可逆性顕色剤の具体的な例を挙げるが、本発明はこれらに限定されるものではない。
【００２４】
Ｎ−ｐ−ヒドロキシフェニル−３−チアペンタデカンアミド、Ｎ−ｐ−ヒドロキシフェニル−４−チアヘキサデカンアミド、Ｎ−ｐ−ヒドロキシフェニル−５−チアヘプタデカンアミド、Ｎ−ｐ−ヒドロキシフェニル−６−チアオクタデカンアミド、Ｎ−ｐ−ヒドロキシフェニル−７−チアノナデカンアミド、Ｎ−ｐ−ヒドロキシフェニル−９−チアヘンイコサンアミド、Ｎ−ｐ−ヒドロキシフェニル−１０−チアドコサンアミド、Ｎ−ｐ−ヒドロキシフェニル−１１−チアトリコサンアミド、Ｎ−ｐ−ヒドロキシフェニル−１２−チアテトラコサンアミド、Ｎ−ｐ−ヒドロキシフェニル−３−チアヘプタデカンアミド、Ｎ−ｐ−ヒドロキシフェニル−４−チアオクタデカンアミド、Ｎ−ｐ−ヒドロキシフェニル−５−チアノナデカンアミド、Ｎ−ｐ−ヒドロキシフェニル−６−チアイコサンアミド、Ｎ−ｐ−ヒドロキシフェニル−７−チアヘンイコサンアミド、Ｎ−ｐ−ヒドロキシフェニル−９−チアトリコサンアミド、Ｎ−ｐ−ヒドロキシフェニル−１０−チアテトラコサンアミド、Ｎ−ｐ−ヒドロキシフェニル−１１−チアペンタコサンアミド、Ｎ−ｐ−ヒドロキシフェニル−１２−チアヘキサコサンアミド、Ｎ−ｐ−ヒドロキシフェニル−３−チアノナデカンアミド、Ｎ−ｐ−ヒドロキシフェニル−４−チアイコサンアミド、Ｎ−ｐ−ヒドロキシフェニル−５−チアヘンイコサンアミド、Ｎ−ｐ−ヒドロキシフェニル−６−チアドコサンアミド、Ｎ−ｐ−ヒドロキシフェニル−７−チアトリコサンアミド、Ｎ−ｐ−ヒドロキシフェニル−９−チアペンタコサンアミド、Ｎ−ｐ−ヒドロキシフェニル−１０−チアヘキサコサンアミド、Ｎ−ｐ−ヒドロキシフェニル−１１−チアヘプタコサンアミド、Ｎ−ｐ−ヒドロキシフェニル−１２−チアオクタコサンアミド、Ｎ−ｐ−ヒドロキシフェニル−３−チアヘンイコサンアミド、Ｎ−ｐ−ヒドロキシフェニル−４−チアドコサンアミド、Ｎ−ｐ−ヒドロキシフェニル−５−チアトリコサンアミド、Ｎ−ｐ−ヒドロキシフェニル−６−チアテトラコサンアミド、Ｎ−ｐ−ヒドロキシフェニル−７−チアペンタコサンアミド、Ｎ−ｐ−ヒドロキシフェニル−９−チアヘキサコサンアミド、Ｎ−ｐ−ヒドロキシフェニル−１０−チアヘプタコサンアミド、Ｎ−ｐ−ヒドロキシフェニル−１１−チアノナコサンアミド、Ｎ−ｐ−ヒドロキシフェニル−１２−チアトリアコンタンアミド、Ｎ−ｐ−ヒドロキシフェニル−３−チアトリコサンアミド、Ｎ−ｐ−ヒドロキシフェニル−４−チアテトラコサンアミド、Ｎ−ｐ−ヒドロキシフェニル−３−チアペンタコサンアミド、Ｎ−ｐ−ヒドロキシフェニル−４−チアヘキサコサンアミド。
【００２５】
Ｎ−［２−（ｐ−ヒドロキシフェニル）エチル］−３−チアペンタデカンアミド、Ｎ−［２−（ｐ−ヒドロキシフェニル）エチル］−４−チアヘキサデカンアミド、Ｎ−［２−（ｐ−ヒドロキシフェニル）エチル］−５−チアヘプタデカンアミド、Ｎ−［２−（ｐ−ヒドロキシフェニル）エチル］−６−チアオクタデカンアミド、Ｎ−［２−（ｐ−ヒドロキシフェニル）エチル］−７−チアノナデカンアミド、Ｎ−［２−（ｐ−ヒドロキシフェニル）エチル］−９−チアヘンイコサンアミド、Ｎ−［２−（ｐ−ヒドロキシフェニル）エチル］−１０−チアドコサンアミド、Ｎ−［２−（ｐ−ヒドロキシフェニル）エチル］−１１−チアトリコサンアミド、Ｎ−［２−（ｐ−ヒドロキシフェニル）エチル］−１２−チアテトラコサンアミド、Ｎ−［２−（ｐ−ヒドロキシフェニル）エチル］−３−チアヘプタデカンアミド、Ｎ−［２−（ｐ−ヒドロキシフェニル）エチル］−４−チアオクタデカンアミド、Ｎ−［２−（ｐ−ヒドロキシフェニル）エチル］−５−チアノナデカンアミド、Ｎ−［２−（ｐ−ヒドロキシフェニル）エチル］−６−チアイコサンアミド、Ｎ−［２−（ｐ−ヒドロキシフェニル）エチル］−７−チアヘンイコサンアミド、Ｎ−［２−（ｐ−ヒドロキシフェニル）エチル］−９−チアトリコサンアミド、Ｎ−［２−（ｐ−ヒドロキシフェニル）エチル］−１０−チアテトラコサンアミド、Ｎ−［２−（ｐ−ヒドロキシフェニル）エチル］−１１−チアペンタコサンアミド、Ｎ−［２−（ｐ−ヒドロキシフェニル）エチル］−１２−チアヘキサコサンアミド、Ｎ−［２−（ｐ−ヒドロキシフェニル）エチル］−３−チアノナデカンアミド、Ｎ−［２−（ｐ−ヒドロキシフェニル）エチル］−４−チアイコサンアミド、Ｎ−［２−（ｐ−ヒドロキシフェニル）エチル］−５−チアヘンイコサンアミド、Ｎ−［２−（ｐ−ヒドロキシフェニル）エチル］−６−チアドコサンアミド、Ｎ−［２−（ｐ−ヒドロキシフェニル）エチル］−７−チアトリコサンアミド、Ｎ−［２−（ｐ−ヒドロキシフェニル）エチル］−９−チアペンタコサンアミド、Ｎ−［２−（ｐ−ヒドロキシフェニル）エチル］−１０−チアヘキサコサンアミド、Ｎ−［２−（ｐ−ヒドロキシフェニル）エチル］−１１−チアヘプタコサンアミド、Ｎ−［２−（ｐ−ヒドロキシフェニル）エチル］−１２−チアオクタコサンアミド、Ｎ−［２−（ｐ−ヒドロキシフェニル）エチル］−３−チアヘンイコサンアミド、Ｎ−［２−（ｐ−ヒドロキシフェニル）エチル］−４−チアドコサンアミド、Ｎ−［２−（ｐ−ヒドロキシフェニル）エチル］−５−チアトリコサンアミド、Ｎ−［２−（ｐ−ヒドロキシフェニル）エチル］−６−チアテトラコサンアミド、Ｎ−［２−（ｐ−ヒドロキシフェニル）エチル］−７−チアペンタコサンアミド、Ｎ−［２−（ｐ−ヒドロキシフェニル）エチル］−９−チアヘキサコサンアミド、Ｎ−［２−（ｐ−ヒドロキシフェニル）エチル］−１０−チアヘプタコサンアミド、Ｎ−［２−（ｐ−ヒドロキシフェニル）エチル］−１１−チアノナコサンアミド、Ｎ−［２−（ｐ−ヒドロキシフェニル）エチル］−１２−チアトリアコンタンアミド、Ｎ−［２−（ｐ−ヒドロキシフェニル）エチル］−３−チアトリコサンアミド、Ｎ−［２−（ｐ−ヒドロキシフェニル）エチル］−４−チアテトラコサンアミド、Ｎ−［２−（ｐ−ヒドロキシフェニル）エチル］−３−チアペンタコサンアミド、Ｎ−［２−（ｐ−ヒドロキシフェニル）エチル］−４−チアヘキサコサンアミド。
【００２７】
Ｎ−［２−（ｐ−ヒドロキシフェニル）エチル］−３−オキサペンタデカンアミド、Ｎ−［２−（ｐ−ヒドロキシフェニル）エチル］−５−オキサヘプタデカンアミド、Ｎ−［２−（ｐ−ヒドロキシフェニル）エチル］−６−オキサオクタデカンアミド、Ｎ−［２−（ｐ−ヒドロキシフェニル）エチル］−７−オキサノナデカンアミド、Ｎ−［２−（ｐ−ヒドロキシフェニル）エチル］−９−オキサヘンイコサンアミド、Ｎ−［２−（ｐ−ヒドロキシフェニル）エチル］−１０−オキサドコサンアミド、Ｎ−［２−（ｐ−ヒドロキシフェニル）エチル］−１１−オキサトリコサンアミド、Ｎ−［２−（ｐ−ヒドロキシフェニル）エチル］−１２−オキサテトラコサンアミド。
【００２９】
Ｎ−ｐ−ヒドロキシフェニル−Ｎ′−２−チアテトラデシル尿素、Ｎ−ｐ−ヒドロキシフェニル−Ｎ′−３−チアペンタデシル尿素、Ｎ−ｐ−ヒドロキシフェニル−Ｎ′−４−チアヘキサデシル尿素、Ｎ−ｐ−ヒドロキシフェニル−Ｎ′−５−チアヘプタデシル尿素、Ｎ−ｐ−ヒドロキシフェニル−Ｎ′−６−チアオクタデシル尿素、Ｎ−ｐ−ヒドロキシフェニル−Ｎ′−８−チアイコシル尿素、Ｎ−ｐ−ヒドロキシフェニル−Ｎ′−９−チアヘンイコシル尿素、Ｎ−ｐ−ヒドロキシフェニル−Ｎ′−１０−チアドコシル尿素、Ｎ−ｐ−ヒドロキシフェニル−Ｎ′−１１−チアトリコシル尿素、Ｎ−ｐ−ヒドロキシフェニル−Ｎ′−２−チアヘキサデシル尿素、Ｎ−ｐ−ヒドロキシフェニル−Ｎ′−３−チアヘプタデシル尿素、Ｎ−ｐ−ヒドロキシフェニル−Ｎ′−４−チアオクタデシル尿素、Ｎ−ｐ−ヒドロキシフェニル−Ｎ′−５−チアノナデシル尿素、Ｎ−ｐ−ヒドロキシフェニル−Ｎ′−６−チアイコシル尿素、Ｎ−ｐ−ヒドロキシフェニル−Ｎ′−８−チアドコシル尿素、Ｎ−ｐ−ヒドロキシフェニル−Ｎ′−９−チアトリコシル尿素、Ｎ−ｐ−ヒドロキシフェニル−Ｎ′−１０−チアテトラコシル尿素、Ｎ−ｐ−ヒドロキシフェニル−Ｎ′−１１−チアペンタコシル尿素、Ｎ−ｐ−ヒドロキシフェニル−Ｎ′−２−チアオクタデシル尿素、Ｎ−ｐ−ヒドロキシフェニル−Ｎ′−３−チアノナデシル尿素、Ｎ−ｐ−ヒドロキシフェニル−Ｎ′−４−チアイコシル尿素、Ｎ−ｐ−ヒドロキシフェニル−Ｎ′−５−チアヘンイコシル尿素、Ｎ−ｐ−ヒドロキシフェニル−Ｎ′−６−チアドコシル尿素、Ｎ−ｐ−ヒドロキシフェニル−Ｎ′−８−チアテトラコシル尿素、Ｎ−ｐ−ヒドロキシフェニル−Ｎ′−９−チアペンタコシル尿素、Ｎ−ｐ−ヒドロキシフェニル−Ｎ′−１０−チアヘキサコシル尿素、Ｎ−ｐ−ヒドロキシフェニル−Ｎ′−１１−チアヘプタコシル尿素、Ｎ−ｐ−ヒドロキシフェニル−Ｎ′−２−チアイコシル尿素、Ｎ−ｐ−ヒドロキシフェニル−Ｎ′−３−チアヘンイコシル尿素、Ｎ−ｐ−ヒドロキシフェニル−Ｎ′−４−チアドコシル尿素、Ｎ−ｐ−ヒドロキシフェニル−Ｎ′−５−チアトリコシル尿素、Ｎ−ｐ−ヒドロキシフェニル−Ｎ′−６−チアテトラコシル尿素、Ｎ−ｐ−ヒドロキシフェニル−Ｎ′−８−チアヘキサコシル尿素、Ｎ−ｐ−ヒドロキシフェニル−Ｎ′−９−チアノナコシル尿素、Ｎ−ｐ−ヒドロキシフェニル−Ｎ′−１０−チアオクタコシル尿素、Ｎ−ｐ−ヒドロキシフェニル−Ｎ′−１１−チアノナコシル尿素、Ｎ−ｐ−ヒドロキシフェニル−Ｎ′−２−チアドコシル尿素、Ｎ−ｐ−ヒドロキシフェニル−Ｎ′−３−チアトリコシル尿素、Ｎ−ｐ−ヒドロキシフェニル−Ｎ′−２−チアテトラコシル尿素、Ｎ−ｐ−ヒドロキシフェニル−Ｎ′−３−チアペンタコシル尿素。
【００３１】
Ｎ−［２−（ｐ−ヒドロキシフェニル）エチル］−Ｎ′−２−チアテトラデシル尿素、Ｎ−［２−（ｐ−ヒドロキシフェニル）エチル］−Ｎ′−３−チアペンタデシル尿素、Ｎ−［２−（ｐ−ヒドロキシフェニル）エチル］−Ｎ′−４−チアヘキサデシル尿素、Ｎ−［２−（ｐ−ヒドロキシフェニル）エチル］−Ｎ′−５−チアヘプタデシル尿素、Ｎ−［２−（ｐ−ヒドロキシフェニル）エチル］−Ｎ′−６−チアオクタデシル尿素、Ｎ−［２−（ｐ−ヒドロキシフェニル）エチル］−Ｎ′−８−チアイコシル尿素、Ｎ−［２−（ｐ−ヒドロキシフェニル）エチル］−Ｎ′−９−チアヘンイコシル尿素、Ｎ−［２−（ｐ−ヒドロキシフェニル）エチル］−Ｎ′−１０−チアドコシル尿素、Ｎ−［２−（ｐ−ヒドロキシフェニル）エチル］−Ｎ′−１１−チアトリコシル尿素、Ｎ−［２−（ｐ−ヒドロキシフェニル）エチル］−Ｎ′−２−チアヘキサデシル尿素、Ｎ−［２−（ｐ−ヒドロキシフェニル）エチル］−Ｎ′−３−チアヘプタデシル尿素、Ｎ−［２−（ｐ−ヒドロキシフェニル）エチル］−Ｎ′−４−チアオクタデシル尿素、Ｎ−［２−（ｐ−ヒドロキシフェニル）エチル］−Ｎ′−５−チアノナデシル尿素、Ｎ−［２−（ｐ−ヒドロキシフェニル）エチル］−Ｎ′−６−チアイコシル尿素、Ｎ−［２−（ｐ−ヒドロキシフェニル）エチル］−Ｎ′−８−チアドコシル尿素、Ｎ−［２−（ｐ−ヒドロキシフェニル）エチル］−Ｎ′−９−チアトリコシル尿素、Ｎ−［２−（ｐ−ヒドロキシフェニル）エチル］−Ｎ′−１０−チアテトラコシル尿素、Ｎ−［２−（ｐ−ヒドロキシフェニル）エチル］−Ｎ′−１１−チアペンタコシル尿素、Ｎ−［２−（ｐ−ヒドロキシフェニル）エチル］−Ｎ′−２−チアオクタデシル尿素、Ｎ−［２−（ｐ−ヒドロキシフェニル）エチル］−Ｎ′−３−チアノナデシル尿素、Ｎ−［２−（ｐ−ヒドロキシフェニル）エチル］−Ｎ′−４−チアイコシル尿素、Ｎ−［２−（ｐ−ヒドロキシフェニル）エチル］−Ｎ′−５−チアヘンイコシル尿素、Ｎ−［２−（ｐ−ヒドロキシフェニル）エチル］−Ｎ′−６−チアドコシル尿素、Ｎ−［２−（ｐ−ヒドロキシフェニル）エチル］−Ｎ′−８−チアテトラコシル尿素、Ｎ−［２−（ｐ−ヒドロキシフェニル）エチル］−Ｎ′−９−チアペンタコシル尿素、Ｎ−［２−（ｐ−ヒドロキシフェニル）エチル］−Ｎ′−１０−チアヘキサコシル尿素、Ｎ−［２−（ｐ−ヒドロキシフェニル）エチル］−Ｎ′−１１−チアヘプタコシル尿素、Ｎ−［２−（ｐ−ヒドロキシフェニル）エチル］−Ｎ′−２−チアイコシル尿素、Ｎ−［２−（ｐ−ヒドロキシフェニル）エチル］−Ｎ′−３−チアヘンイコシル尿素、Ｎ−［２−（ｐ−ヒドロキシフェニル）エチル］−Ｎ′−４−チアドコシル尿素、Ｎ−［２−（ｐ−ヒドロキシフェニル）エチル］−Ｎ′−５−チアトリコシル尿素、Ｎ−［２−（ｐ−ヒドロキシフェニル）エチル］−Ｎ′−６−チアテトラコシル尿素、Ｎ−［２−（ｐ−ヒドロキシフェニル）エチル］−Ｎ′−８−チアヘキサコシル尿素、Ｎ−［２−（ｐ−ヒドロキシフェニル）エチル］−Ｎ′−９−チアノナコシル尿素、Ｎ−［２−（ｐ−ヒドロキシフェニル）エチル］−Ｎ′−１０−チアオクタコシル尿素、Ｎ−［２−（ｐ−ヒドロキシフェニル）エチル］−Ｎ′−１１−チアノナコシル尿素、Ｎ−［２−（ｐ−ヒドロキシフェニル）エチル］−Ｎ′−２−チアドコシル尿素、Ｎ−［２−（ｐ−ヒドロキシフェニル）エチル］−Ｎ′−３−チアトリコシル尿素、Ｎ−［２−（ｐ−ヒドロキシフェニル）エチル］−Ｎ′−２−チアテトラコシル尿素、Ｎ−［２−（ｐ−ヒドロキシフェニル）エチル］−Ｎ′−３−チアペンタコシル尿素。
【００３３】
以下に、一般式（１）で表される可逆性顕色剤の合成例を挙げるが、本発明はこれに限定されるものではない。
【００３４】
（合成例１）
＜可逆性顕色剤；Ｎ−ｐ−ヒドロキシフェニル−１２−チアトリアコンタンアミド＞
４−アミノフェノール２．０ｇ、１２−チアトリアコンタン酸７．１ｇ、１−ヒドロキシベンゾトリアゾール０．４ｇ、Ｎ，Ｎ′−ジイソプロピルカルボジイミド２．３ｇ、酢酸エチル３００ｍｌを反応容器内に仕込み、５時間加熱環流した。反応液を室温まで冷却後、析出した結晶を濾別し、メタノールで洗浄した。２−プロパノールを用いて再結晶することにより化合物を得た。収量７．０ｇ、収率は８３％であった。融点は１２６℃であった。
【００３６】
（合成例３）
＜可逆性顕色剤；Ｎ−［２−（ｐ−ヒドロキシフェニル）エチル］−１２−チアヘキサコサンアミド＞
チラミン２．１ｇ、１２−チアヘキサコサン酸６．２ｇ、１−ヒドロキシベンゾトリアゾール０．５ｇ、Ｎ，Ｎ′−ジイソプロピルカルボジイミド２．３ｇ、酢酸エチル３００ｍｌを反応容器内に仕込み、５時間加熱環流した。反応液を室温まで冷却後、析出した結晶を濾別し、メタノールで洗浄した。２−プロパノールを用いて再結晶することにより化合物を得た。収量５．５ｇ、収率は６８％であった。融点は１０６℃であった。
【００３７】
（合成例４）
＜可逆性顕色剤；Ｎ−ｐ−ヒドロキシフェニル−４−チアドコサンアミド＞
チラミン４．６ｇ、４−チアドコサン酸１０．０ｇ、１−ヒドロキシベンゾトリアゾール１．９ｇ、Ｎ，Ｎ′−ジイソプロピルカルボジイミド４．６ｇ、酢酸エチル５００ｍｌを反応容器内に仕込み、５時間加熱環流した。反応液を室温まで冷却後、析出した結晶を濾別し、メタノールで洗浄した。２−プロパノールを用いて再結晶することにより化合物を得た。収量８．８ｇ、収率は６６％であった。融点は１１０℃であった。
【００３８】
（合成例５）
＜可逆性顕色剤；Ｎ−ｐ−ヒドロキシフェニル−Ｎ′−１１−チアノナコシル尿素＞
１２−チアトリアコンタン酸７．１ｇ、トルエン１５０ｍｌを反応容器内に仕込み、さらにジフェニルリン酸アジド４．３ｇを加え、内温８０℃で加熱した。窒素の発生が完結しイソシアネート化合物が生成したことを確認した後、反応容器に４−アミノフェノール１．８ｇを加え、２時間加熱攪拌を行った。反応液を室温まで冷却後、析出した結晶を濾別し、アセトンで洗浄した。ｎ−プロパノールを用いて再結晶することにより化合物を得た。収量６．３ｇ、収率は７３％であった。融点は１３１℃であった。
【００３９】
（合成例６）
＜可逆性顕色剤；Ｎ−［２−（ｐ−ヒドロキシフェニル）エチル］−Ｎ′−１１−チアペンタコシル尿素＞
１２−チアヘキサコサン酸６．２ｇ、トルエン１５０ｍｌを反応容器内に仕込み、さらにジフェニルリン酸アジド４．３ｇを加え、内温８０℃で加熱した。窒素の発生が完結しイソシアネート化合物が生成したことを確認した後、反応容器にチラミン２．３ｇを加え、２時間加熱攪拌を行った。反応液を室温まで冷却後、析出した結晶を濾別し、アセトンで洗浄した。エタノールを用いて再結晶することにより化合物を得た。収量４．８ｇ、収率は５８％であった。融点は１２３℃であった。
【００４０】
本発明に係わる可逆性顕色剤は、それぞれ１種で使用しても良いし、２種以上を混合して使用しても良い。染料前駆体に対する使用量は５〜５０００質量％、好ましくは１０〜３０００質量％である。
【００４１】
次に、本発明の可逆性感熱記録材料は、支持体の少なくとも片面に、通常無色ないし淡色の染料前駆体と、加熱温度および／または加熱後の冷却速度の違いにより該染料前駆体に可逆的な色調変化を生じせしめる可逆性顕色剤とを含有する可逆性感熱記録層を設けた可逆性感熱記録材料において、消色促進剤として一般式（２）で表される４級アンモニウム塩化合物を含有するものである。
【００４２】
【化４】
0005466469.tif 000005
【００４３】
一般式（２）において、Ｒ１、Ｒ２およびＲ３は同義であり、互いに同じであっても異なっていても良い炭素数１から２４の飽和または不飽和の炭化水素基であるが、分岐していても良いアルキル基およびアルケニル基、アラルキル基、アリール基を表し、さらにこれらの基が、アルキル基、アルケニル基によって置換されていても良い。また、そのうちの２つの炭化水素基は互いに結合して環を形成していても良い。中でも、炭素数１から１２の脂肪族炭化水素基が好ましい。Ｒ４は炭素数６から２４の飽和または不飽和の炭化水素基を表し、ｐは１または２を表すが、ｐが１の場合は、Ｒ４はアルキル基、アルケニル基、アルキニル基、ｐが２の場合は、Ｒ４はアルキレン基、アルケニレン基、アルキニレン基を表し、これらの基がさらにアルキル基、アラルキル基に置換されていても良い。Ａはアニオンを表し、ハロゲン、置換スルホネート、置換ホスフェート、置換ボレート、置換イミドであり、好ましくはハロゲンまたは置換スルホネートである。ｑおよびｒは分子内の電荷を０に調整するための整数を表す。すなわち、ｐ＝ｑ×ｒである。
【００４４】
以下に、一般式（２）で表される消色促進剤の具体的な例を挙げるが、本発明はこれに限定されるものではない。
【００４５】
ｎ−オクチルトリメチルアンモニウムクロリド、ｎ−デシルトリメチルアンモニウムクロリド、ｎ−ドデシルトリメチルアンモニウムクロリド、ｎ−テトラデシルトリメチルアンモニウムクロリド、ｎ−ヘキサデシルトリメチルアンモニウムクロリド、ｎ−オクタデシルトリメチルアンモニウムクロリド、ｎ−ドコシルトリメチルアンモニウムクロリド、ベンジルジメチル−ｎ−ヘキサデシルアンモニウムクロリド、ベンジルジメチルフェニルアンモニウムクロリド、ベンジルジメチル−ｎ−オクタデシルアンモニウムクロリド、ベンジルジメチル−ｎ−テトラデシルアンモニウムクロリド、ジメチル−ジ−ｎ−オクタデシルアンモニウムクロリド、メチル−トリ−ｎ−オクチルアンモニウムクロリド。
【００４６】
ｎ−オクチルトリメチルアンモニウムブロミド、ｎ−デシルトリメチルアンモニウムブロミド、ｎ−ドデシルトリメチルアンモニウムブロミド、ｎ−テトラデシルトリメチルアンモニウムブロミド、ｎ−ヘキサデシルトリメチルアンモニウムブロミド、ｎ−オクタデシルトリメチルアンモニウムブロミド、ｎ−ドコシルトリメチルアンモニウムブロミド、ジメチル−ジ−ｎ−オクチルアンモニウムブロミド、ジ−ｎ−デシルジメチルアンモニウムブロミド、ジ−ｎ−ドデシルジメチルアンモニウムブロミド、ジメチル−ジ−ｎ−テトラデシルアンモニウムブロミド、ジメチル−ジ−ｎ−オクタデシルアンモニウムブロミド、ジ−ｎ−ヘキサデシルジメチルアンモニウムブロミド、エチル−ｎ−ヘキサデシルジメチルアンモニウムブロミド、ｎ−ヘキシルジメチル−ｎ−オクチルアンモニウムブロミド、テトラ（ｎ−オクチル）アンモニウムブロミド、テトラ（ｎ−デシル）アンモニウムブロミド、デカメトニウムブロミド。
【００４７】
ｎ−オクチルトリメチルアンモニウムヨージド、ｎ−デシルトリメチルアンモニウムヨージド、ｎ−ドデシルトリメチルアンモニウムヨージド、ｎ−テトラデシルトリメチルアンモニウムヨージド、ｎ−ヘキサデシルトリメチルアンモニウムヨージド、ｎ−オクタデシルトリメチルアンモニウムヨージド、ｎ−ドコシルトリメチルアンモニウムヨージド、テトラ（ｎ−ヘキシル）アンモニウムヨージド、テトラ（ｎ−ヘプチル）アンモニウムヨージド、テトラ（ｎ−オクチル）アンモニウムヨージド、デカメトニウムヨージド。
【００４８】
ｎ−オクチルトリメチルアンモニウムトルエンスルホネート、ｎ−オクタデシルトリメチルアンモニウムトルエンスルホネート、シクロヘキシルトリメチルアンモニウム−ビス（トリフルオロメタンスルホニル）イミド、ｎ−ヘキサデシルトリメチルアンモニウムヘキサフルオロホスフェート、ｎ−ヘキサデシルトリメチルアンモニウムテトラフルオロボレート、メチル−トリ−ｎ−オクチルアンモニウム−ビス（トリフルオロメタンスルホニル）イミド。
【００４９】
本発明に係わる消色促進剤として用いられる４級アンモニウム塩化合物は、それぞれ１種で使用しても良いし、２種以上を混合して使用しても良い。可逆性顕色剤に対する使用量は０．１〜５０質量％、好ましくは１〜３０質量％、特に好ましくは３〜２０質量％である。
【００５０】
さらに、本発明の可逆性感熱記録材料は、支持体の少なくとも片面に、通常無色ないし淡色の染料前駆体と、加熱温度および／または加熱後の冷却速度の違いにより該染料前駆体に可逆的な色調変化を生じせしめる可逆性顕色剤とを含有する可逆性感熱記録層を設けた可逆性感熱記録材料において、染料前駆体としては特に制限はなく、目的に応じて適宜選択することができ、例えば、ロイコ染料等が好適に挙げられる。ロイコ染料としては、フルオラン化合物、アザフタリド化合物を好適に用いることができる。以下、染料前駆体の具体的な例を挙げるが、本発明はこれに限定されるものではない。
【００５１】
２−アニリノ−３−メチル−６−ジエチルアミノフルオラン、２−アニリノ−３−メチル−６−（ジ−ｎ−ブチルアミノ）フルオラン、２−アニリノ−３−メチル−６−（ジ−ｎ−アミルアミノ）フルオラン、２−アニリノ−３−メチル−６−（ジ−イソアミルアミノ）フルオラン、２−アニリノ−３−メチル−６−（Ｎ−ｎ−プロピル−Ｎ−メチルアミノ）フルオラン、２−アニリノ−３−メチル−６−（Ｎ−イソプロピル−Ｎ−メチルアミノ）フルオラン、２−アニリノ−３−メチル−６−（Ｎ−イソブチル−Ｎ−メチルアミノ）フルオラン、２−アニリノ−３−メチル−６−（Ｎ−ｎ−アミル−Ｎ−メチルアミノ）フルオラン、２−アニリノ−３−メチル−６−（Ｎ−ｓｅｃ−ブチル−Ｎ−メチルアミノ）フルオラン、２−アニリノ−３−メチル−６−（Ｎ−ｎ−アミル−Ｎ−エチルアミノ）フルオラン、２−アニリノ−３−メチル−６−（Ｎ−イソアミル−Ｎ−エチルアミノ）フルオラン、２−アニリノ−３−メチル−６−（Ｎ−ｎ−プロピル−Ｎ−イソプロピルアミノ）フルオラン、２−アニリノ−３−メチル−６−（Ｎ−シクロヘキシル−Ｎ−メチルアミノ）フルオラン、２−アニリノ−３−メチル−６−（Ｎ−エチル−ｐ−トルイジノ）フルオラン、２−アニリノ−３−メチル−６−（Ｎ−メチル−ｐ−トルイジノ）フルオラン。
【００５２】
２−（ｍ−トリクロロメチルアニリノ）−３−メチル−６−ジエチルアミノフルオラン、２−（ｍ−トリフルオロメチルアニリノ）−３−メチル−６−ジエチルアミノフルオラン、２−（ｍ−トリクロロメチルアニリノ）−３−メチル−６−（Ｎ−シクロヘキシル−Ｎ−メチルアミノ）フルオラン、２−（２，４−ジメチルアニリノ）−３−メチル−６−ジエチルアミノフルオラン、２−（２，４−ジメチルアニリノ）−３−メチル−６−（ジ−ｎ−ブチルアミノ）フルオラン、２−（ｍ−トルイジノ）−３−メチル−６−ジエチルアミノフルオラン、２−（ｍ−トルイジノ）−３−メチル−６−（ジ−ｎ−ブチルアミノ）フルオラン、２−（ｐ−トルイジノ）−３−メチル−６−ジエチルアミノフルオラン、２−（ｐ−トルイジノ）−３−メチル−６−（ジ−ｎ−ブチルアミノ）フルオラン、２−（Ｎ−エチル−ｐ−トルイジノ）−３−メチル−６−（Ｎ−エチルアニリノ）フルオラン、２−（Ｎ−エチル−ｐ−トルイジノ）−３−メチル−６−（Ｎ−プロピル−ｐ−トルイジノ）フルオラン、２−アニリノ−６−（Ｎ−ｎ−ヘキシル−Ｎ−エチルアミノ）フルオラン、２−（ｏ−クロロアニリノ）−６−ジエチルアミノフルオラン、２−（ｏ−クロロアニリノ）−６−（ジ−ｎ−ブチルアミノ）フルオラン、２−（ｍ−トリフルオロメチルアニリノ）−６−ジエチルアミノフルオラン、２，３−ジメチル−６−ジメチルアミノフルオラン、３−メチル−６−（Ｎ−エチル−ｐ−トルイジノ）フルオラン、２−クロロ−６−ジエチルアミノフルオラン。
【００５３】
２−ブロモ−６−ジエチルアミノフルオラン、２−クロロ−６−（ジ−ｎ−プロピルアミノ）フルオラン、３−クロロ−６−シクロヘキシルアミノフルオラン、３−ブロモ−６−シクロヘキシルアミノフルオラン、２−クロロ−６−（Ｎ−エチル−Ｎ−イソアミルアミノ）フルオラン、２−クロロ−３−メチル−６−ジエチルアミノフルオラン、２−アニリノ−３−クロロ−６−ジエチルアミノフルオラン、２−（ｏ−クロロアニリノ）−３−クロロ−６−シクロヘキシルアミノフルオラン、２−（ｍ−トリフルオロメチルアニリノ）−３−クロロ−６−ジエチルアミノフルオラン、２−（２，３−ジクロロアニリノ）−３−クロロ−６−ジエチルアミノフルオラン、１，２−ベンゾ−６−ジエチルアミノフルオラン、３−ジエチルアミノ−６−（ｍ−トリフルオロメチルアニリノ）フルオラン。
【００５４】
３−（１−エチル−２−メチルインドール−３−イル）−３−（２−エトキシ−４−ジエチルアミノフェニル）−４−アザフタリド、３−（１−エチル−２−メチルインドール−３−イル）−３−（２−エトキシ−４−ジエチルアミノフェニル）−７−アザフタリド、３−（１−オクチル−２−メチルインドール−３−イル）−３−（２−エトキシ−４−ジエチルアミノフェニル）−４−アザフタリド、３−（１−エチル−２−メチルインドール−３−イル）−３−（２−メチル−４−ジエチルアミノフェニル）−４−アザフタリド、３−（１−エチル−２−メチルインドール−３−イル）−３−（２−メチル−４−ジエチルアミノフェニル）−７−アザフタリド、３−（１−エチル−２−メチルインドール−３−イル）−３−（４−ジエチルアミノフェニル）−４−アザフタリド、３−（１−エチル−２−メチルインドール−３−イル）−３−［４−（Ｎ−ｎ−アミル−Ｎ−メチルアミノ）フェニル］−４−アザフタリド、３−（１−メチル−２−メチルインドール−３−イル）−３−（２−ヘキシルオキシ−４−ジエチルアミノフェニル）−４−アザフタリド、３，３−ビス（２−エトキシ−４−ジエチルアミノフェニル）−４−アザフタリド、３，３−ビス（２−エトキシ−４−ジエチルアミノフェニル）−７−アザフタリド。
【００５５】
２−（ｐ−アセチルアニリノ）−６−（Ｎ−ｎ−アミル−Ｎ−ｎ−ブチルアミノ）フルオラン、２−ベンジルアミノ−６−（Ｎ−メチル−２，４−ジメチルアニリノ）フルオラン、２−ベンジルアミノ−６−（Ｎ−エチル−２，４−ジメチルアニリノ）フルオラン、２−ベンジルアミノ−６−（Ｎ−メチル−ｐ−トルイジノ）フルオラン、２−ベンジルアミノ−６−（Ｎ−エチル−ｐ−トルイジノ）フルオラン、２−ビス（ｐ−メチルベンジルアミノ）−６−（Ｎ−エチル−ｐ−トルイジノ）フルオラン、２−（α−フェニルエチルアミノ）−６−（Ｎ−エチル−ｐ−トルイジノ）フルオラン。
【００５６】
２−メチルアミノ−６−（Ｎ−メチルアニリノ）フルオラン、２−メチルアミノ−６−（Ｎ−エチルアニリノ）フルオラン、２−メチルアミノ−６−（Ｎ−ｎ−プロピルアニリノ）フルオラン、２−エチルアミノ−６−（Ｎ−メチル−ｐ−トルイジノ）フルオラン、２−メチルアミノ−６−（Ｎ−メチル−２，４−ジメチルアニリノ）フルオラン、２−エチルアミノ−６−（Ｎ−エチル−２，４−ジメチルアニリノ）フルオラン、２−ジメチルアミノ−６−（Ｎ−メチルアニリノ）フルオラン、２−ジメチルアミノ−６−（Ｎ−エチルアニリノ）フルオラン、２−ジエチルアミノ−６−（Ｎ−メチル−ｐ−トルイジノ）フルオラン、２−ジエチルアミノ−６−（Ｎ−エチル−ｐ−トルイジノ）フルオラン、２−ジ−ｎ−プロピルアミノ−６−（Ｎ−メチルアニリノ）フルオラン、２−ジ−ｎ−プロピルアミノ−６−（Ｎ−エチルアニリノ）フルオラン。
【００５７】
２−アミノ−６−（Ｎ−メチルアニリノ）フルオラン、２−アミノ−６−（Ｎ−エチルアニリノ）フルオラン、２−アミノ−６−（Ｎ−ｎ−プロピルアニリノ）フルオラン、２−アミノ−６−（Ｎ−メチル−ｐ−トルイジノ）フルオラン、２−アミノ−６−（Ｎ−エチル−ｐ−トルイジノ）フルオラン、２−アミノ−６−（Ｎ−ｎ−プロピル−ｐ−トルイジノ）フルオラン、２−アミノ−６−（Ｎ−メチル−ｐ−エチルアニリノ）フルオラン、２−アミノ−６−（Ｎ−エチル−ｐ−エチルアニリノ）フルオラン、２−アミノ−６−（Ｎ−ｎ−プロピル−ｐ−エチルアニリノ）フルオラン、２−アミノ−６−（Ｎ−メチル−２，４−ジメチルアニリノ）フルオラン、２−アミノ−６−（Ｎ−エチル−２，４−ジメチルアニリノ）フルオラン、２−アミノ−６−（Ｎ−ｎ−プロピル−２，４−ジメチルアニリノ）フルオラン、２−アミノ−６−（Ｎ−メチル−ｐ−クロロアニリノ）フルオラン、２−アミノ−６−（Ｎ−エチル−ｐ−クロロアニリノ）フルオラン、２−アミノ−６−（Ｎ−ｎ−プロピル−ｐ−クロロアニリノ）フルオラン、１，２−ベンゾ−６−（Ｎ−エチル−Ｎ−イソアミルアミノ）フルオラン、１，２−ベンゾ−６−ジ−ｎ−ブチルアミノフルオラン、１，２−ベンゾ−６−（Ｎ−メチル−Ｎ−シクロヘキシルアミノ）フルオラン、１，２−ベンゾ−６−（Ｎ−エチル−Ｎ−トルイジノ）フルオラン。
【００５８】
４，４′−ビス（ジメチルアミノフェニル）ベンズヒドリルベンジルエーテル、Ｎ−クロロフェニルロイコオーラミン、Ｎ−２，４，５−トリクロロフェニルロイコオーラミン、ベンゾイルロイコメチレンブルー、ｐ−ニトロベンゾイルロイコメチレンブルー、３−メチルスピロジナフトピラン、３−エチルスピロジナフトピラン、３，３′−ジクロロスピロジナフトピラン、３−ベンジルスピロジナフトピラン、３−メチルナフト−（３−メトキシベンゾ）スピロピラン、３−プロピルスピロベンゾピラン。
【００５９】
これらの染料前駆体は、単独で使用しても良いし、２種以上を併用しても良く、他の色調に発色する染料前駆体を混合することにより調色も行うことができる。また、異なる色調に発色する層を積層したり、平面上に並べたりすることによって、多色可逆性感熱記録材料、フルカラー可逆性感熱記録材料とすることもできる。染料前駆体は、マイクロカプセル化、樹脂被覆化、樹脂との複合粒子化等の処理がなされていても良い。
【００６０】
本発明に係わる支持体としては、紙、不織布・織布・編物等の布帛、プラスチックフィルム、樹脂被覆紙、合成紙、金属板、金属箔、ガラス、石英ガラス、シリコン樹脂、酸化アルミニウム、酸化ケイ素等、あるいはこれらを組み合わせた複合体を目的に応じて任意に用いることができる。本発明に用いることができるプラスチックフィルムとしては、ポリエステルフィルム、ポリオレフィンフィルム、ポリビニルアルコールフィルム、ポリ塩化ビニルフィルム、ナイロンフィルム、ポリスチレンフィルム、ポリ塩化ビニリデンフィルム、エチレン−酢酸ビニル共重合体フィルム、エチレン−ビニルアルコール共重合体フィルム、フッ素樹脂フィルム、ポリイミドフィルム、芳香族ポリアミドフィルム、アクリル（系）樹脂フィルム、ポリカーボネートフィルム等が挙げられる。力学的強度、平滑性、耐水性、耐溶剤性、耐熱性の点でポリエステルフィルムが好ましい。これらの合成樹脂材料は単独で使用しても良いし、２種以上混合して使用しても良い。
【００６１】
ポリエステルフィルムとしては、ポリエチレンテレフタレート（ＰＥＴ）、ポリブチレンテレフタレート、ポリ−１，４−シクロヘキサンジメチレンテレフタレート、ポリキシリレンテレフタレート、ポリエチレンイソフタレート、ポリエチレン−２，６−ナフタレート（ＰＥＮ）等のフィルムが挙げられる。好ましいポリエステルフィルムとしては、強靱性、耐熱性、耐薬品性、寸法安定性、透明性、電気絶縁性に優れるＰＥＴフィルムまたはＰＥＮフィルムが挙げられる。
【００６２】
支持体は、不透明、半透明あるいは透明のいずれであっても良い。地肌を白色その他の特定の色に見せるために、白色顔料や有色染顔料や気泡を支持体中または表面に含有させても良い。支持体上に可逆性感熱記録層等の塗層を設ける場合の親和性が低い時には、コロナ放電処理、酸化反応処理（クロム酸等）、エッチング処理、易接着処理、帯電防止処理等により支持体表面に対して改質処理を施しても良い。本発明に係わる支持体としては、形状、構造、大きさ等については特に制限はない。形状としては、例えば、平板状、ロール状等が挙げられる。構造としては、単層構造でも積層構造でも良く、大きさとしては、可逆性感熱記録材料の用途に応じて適宜選択することができる。
【００６３】
本発明に係わる支持体の厚みは、可逆性感熱記録材料の用途に応じて適宜選択することができるが、１０〜２０００μｍが好ましく、２０〜１０００μｍがより好ましい。
【００６４】
本発明に係わる可逆性感熱記録層は、支持体の少なくとも一方の面に、少なくとも染料前駆体、可逆性顕色剤、および消色促進剤を含有する可逆性感熱記録層塗液を塗工・製膜することによって形成される。染料前駆体、可逆性顕色剤、および消色促進剤を可逆性感熱記録層塗液に含有させるための方法としては、各々の化合物を単独で溶媒に溶解もしくは分散媒に分散してから混合する方法、各々の化合物を混ぜ合わせてから溶媒に溶解もしくは分散媒に分散する方法、各々の化合物を加熱溶解し、均一化した後に冷却し、溶媒に溶解もしくは分散媒に分散する方法等が挙げられるが、特に限定されるものではない。分散時には必要なら分散剤を用いても良い。
【００６５】
溶媒または分散媒としては、水；メタノール、エタノール、ｎ−プロパノール、２−プロパノール、ｎ−ブタノール等のアルコール類；アセトン、メチルエチルケトン、メチルイソブチルケトン、シクロヘキサノン、イソホロン等のケトン類；酢酸メチル、酢酸エチル、酢酸ブチル、酢酸イソブチル、酢酸イソプロピル、乳酸エチル、エチレンカーボネート等のエステル類、ジエチルエーテル、グリコールジメチルエーテル、グリコールジエチルエーテル、ジオキサン、ジオキソラン、テトラヒドロフラン等のエーテル系、ベンゼン、トルエン、キシレン、クレゾール、スチレン等の芳香族炭化水素類；ペンタン、ヘキサン、シクロヘキサン等の脂肪族炭化水素類；メチレンクロライド、エチレンクロライド、四塩化炭素、クロロホルム、エチレンクロロヒドリン、クロロベンゼン、ジクロロベンゼン等のハロゲン化炭化水素類；Ｎ，Ｎ−ジメチルホルムアミド、Ｎ，Ｎ−ジメチルアセトアミド等のアミド類等が使用できる。
【００６６】
可逆性感熱記録層の強度を向上させる等の目的で、可逆性感熱記録層にバインダー樹脂を添加することも可能である。バインダー樹脂の具体例としては、澱粉類、ヒドロキシエチルセルロース、メチルセルロース、カルボキシメチルセルロース、ゼラチン、カゼイン、ポリビニルアルコール、変性ポリビニルアルコール、ポリアクリル酸ソーダ、（メタ）アクリル酸アミド−（メタ）アクリル酸エステル共重合体、（メタ）アクリル酸アミド−（メタ）アクリル酸エステル−（メタ）アクリル酸３元共重合体、スチレン−無水マレイン酸共重合体のアルカリ塩、エチレン−無水マレイン酸共重合体のアルカリ塩、ポリ酢酸ビニル、ポリウレタン、ポリ（メタ）アクリル酸エステル、スチレン−ブタジエン共重合体、アクリロニトリル−ブタジエン共重合体、（メタ）アクリル酸メチル−ブタジエン共重合体、エチレン−酢酸ビニル共重合体、エチレン−塩化ビニル共重合体、ポリ塩化ビニル、エチレン−塩化ビニリデン共重合体、ポリ塩化ビニリデン、ポリカーボネート、ポリビニルブチラール等が挙げられる。これらのバインダー樹脂の役割は、可逆性感熱記録層中に含まれている各素材が画像記録や画像消去の熱印加によって片寄ることなく均一に分散した状態を保つことにある。従って、バインダー樹脂には耐熱性の高い樹脂を用いることが好ましい。耐熱性、耐水性、接着性が要求される場合、硬化性樹脂は特に好ましい。
【００６７】
硬化性樹脂としては、例えば熱硬化性樹脂、電子線硬化性樹脂、紫外線硬化性樹脂等が挙げられる。熱硬化性樹脂を適用する場合は架橋剤を含む液を塗工、製膜した後に熱により架橋させて用いる。熱硬化性樹脂の具体例としては、エポキシ樹脂、尿素樹脂、キシレン−ホルムアルデヒド樹脂、メラミン樹脂、グアナミン樹脂、フェノール樹脂、フェノキシ樹脂、飽和ポリエステル樹脂、不飽和ポリエステル樹脂、およびポリオール樹脂等が挙げられる。また、これらの熱硬化性樹脂に使用される硬化剤は、有機酸類、アミン類、イソシアネート類、エポキシ類、フェノール類等が挙げられるが、熱硬化性樹脂の種類により好適な反応性のものを選定すれば良い。特にこれらの中で、特開平１０−２３０６８０号公報や特開平１１−５８９６３号公報に記載の、ポリオール化合物をイソシアネート化合物で熱硬化して得られる架橋樹脂であることが好ましい。
【００６８】
電子線硬化性樹脂または紫外線硬化性樹脂に用いられるオリゴマー・モノマーとしては、種類も多く優れた放射線硬化特性を有するアクリル系オリゴマー・モノマーの他、ポリエン−チオール系オリゴマー・モノマー、光カチオン重合型エポキシオリゴマー・モノマー等が挙げられる。アクリル系モノマーは単官能性モノマー、二官能モノマー、多官能モノマー等が挙げられるが、特に紫外線架橋の際には光重合開始剤、光重合促進剤を用いる。
【００６９】
アクリル系オリゴマー・モノマーの例としては、ポリエステルアクリレート、ポリエーテルアクリレート、エポキシアクリレート、ポリウレタンアクリレート、シリコーンアクリレート、メラミンアクリレート、ポリブタジエンアクリレート等が挙げられる。
【００７０】
本発明に係わる可逆性感熱記録層において、好ましいバインダー樹脂であるポリオール化合物とイソシアネート化合物との架橋により形成されるバインダー樹脂について説明する。ポリオール化合物としては、ポリ（メタ）アクリルポリオール、ポリエステルポリオール、ポリカーボネートポリオール、ポリエステルポリカーボネートポリオール、ポリエーテルポリオール、アルキドポリオール、カプロラクトンポリオール、シリコーンポリオール等が挙げられる。
【００７１】
ポリ（メタ）アクリルポリオールとは、アクリル酸、メタアクリル酸およびそれらのエステルの共重合体であって、水酸基を含むものをいい、水酸基を含む共重合成分としては、アクリル酸ヒドロキシエチル、メタアクリル酸ヒドロキシエチル、アクリル酸ヒドロキシプロピル、メタアクリル酸ヒドロキシプロピル、アクリル酸３−クロロ−２−ヒドロキシプロピル、メタアクリル酸３−クロロ−２−ヒドロキシプロピル、アリルアルコール等が用いられる。アクリル酸、メタアクリル酸およびそれらのエステル以外の共重合成分としては、スチレン、α−メチルスチレン、ビニルトルエン、アクリルアミド、メタアクリルアミドおよびその誘導体、酢酸ビニル、無水マレイン酸等が挙げられる。
【００７２】
また、ポリエステルポリオールとは、多塩基酸と多価アルコールとの縮合物のうち水酸基を有するものをいい、これらに使用される多塩基酸としては、フタル酸、イソフタル酸、テレフタル酸、トリメリット酸、トリメシン酸、ピロメリット酸、ナフタレンジカルボン酸等の芳香族多塩基酸、シュウ酸、マロン酸、こはく酸、グルタル酸、アジピン酸、ピメリン酸、スベリン酸、アゼライン酸、セバシン酸、ドデカン二酸、２−メチルこはく酸、２−メチルアジピン酸、３−メチルアジピン酸、３−メチルペンタン二酸、２−メチルオクタン二酸、３，７−ジメチルデカン二酸、３，８−ジメチルデカン二酸、ダイマ酸等の脂肪族多塩基酸があり、これらの多塩基酸から得られる酸無水物も同様に用いられる。
【００７３】
多価アルコールとしては、エチレングリコール、ジエチレングリコール、トリエチレングリコール、プロピレングリコール、ジプロピレングリコール、プロパンジオール、ネオペンチルグリコール、グリセリン、トリメチロールエタン、トリメチロールプロパン、ジグリセロール、ペンタエリスリトール、ジペンタエリスリトール、ジアセトングリコール、ヘキサントリオール等の低分子量ポリオールの他、ポリエチレングリコール、ポリプロピレングリコール、ポリブチレングリコール等の高分子量ポリオールも用いられる。これらから得られるポリエステルポリオールの他、ヒドロキシカルボン酸、もしくはその環状ラクトンの縮合物もしくは開環重合、例えばポリブチロラクトンポリオール、ポリカプロラクトンポリオールや、前記多塩基酸と多価アルコールに加え高級脂肪酸の３種を縮合して得られるアルキドポリオール等がある。ポリエーテルポリオールとは、主鎖がエーテル結合からなる高分子であって、ポリエチレングリコール、ポリプロピレングリコール、ポリチレングリコールの他これらの分岐状エステル等がある。
【００７４】
ポリエーテルポリオールとしては、上記多価アルコールのエチレンオキサイドおよび／またはプロピレンオキサイド付加物、ポリテトラメチレングリコール等が挙げられる。シリコーンポリオールとしては、分子中にシロキサン結合を有し、かつ末端が水酸基を有するシリコーンオイル類等が挙げられる。
【００７５】
その他にも、水酸基含有のフルオロオレフィンのようなフッ素含有ポリオール、ポリオール水酸基末端のポリブタジエン、ポリイソプレン、水添ポリブタジエン、水添ポリイソプレン、ポリウレタン等が利用できる。さらには、低分子量のポリオール、例えばジエチレングリコール、トリエチレングリコール、グリセロール、トリメチロールプロパン、ペンタエリスリトール、１，４−シクロヘキサジオール、１，４−ジヒドロキシベンゼン、ビスフェノールＡ、ビスフェノールＦ等の脂肪族、脂環族、芳香族多価アルコールもしくは多価フェノールまたはこれらの縮合物を反応性希釈剤として用いられる。
【００７６】
本発明に係わるポリオール化合物としては、添加物分散性、塗工性、接着性、耐熱性および皮膜強度等の総合評価から、ポリ（メタ）アクリルポリオールおよびポリエステルポリオールが好ましい。本発明に係るポリオール化合物は単独で１種、またはポリオール部分やそれ以外の部分構造の異なる、もしくは分子量等の異なる他の１種以上のポリオール化合物と併用しても良い。
【００７７】
本発明に係わるイソシアネート化合物としては、公知のものが使用できる。例えば、フェニレンジイソシアネート（ＰＤＩ）、トルエンジイソシアネート（ＴＤＩ）、ナフタレンジイソシアネート（ＮＤＩ）、４，４′−ジフェニルメタンジイソシアネート（ＭＤＩ）、キシリレンジイソシアネート（ＸＤＩ）等の芳香族脂肪族ジイソシアネート、水添ＴＤＩ、水添ＸＤＩ、水添ＭＤＩ、ヘキサメチレンジイソシアネート（ＨＤＩ）、イソホロンジイソシアネート（ＩＰＤＩ）等の脂肪族もしくは脂環族ジイソシアネートおよびこれらの誘導体であるポリオール付加物、ビュレット体３量体である３官能以上のポリイソシアネートの他、イソシアネートを含む各種のオリゴマー、ポリマーが挙げられる。本発明においては、イソシアネート化合物としてキシリレンジイソシアネートやトルエンイソシアネートを用いると発色濃度の向上により好ましく、さらには、地肌の白色度の高いキシリレンジイソシアネートを使用するとより好ましい。
【００７８】
本発明に係わるイソシアネート化合物は、１種以上のポリオール化合物に対して、単１種または２種以上のイソシアネートと併用しても良い。イソシアネート化合物およびポリオール化合物をともに複数種用いる場合は、その組合せは任意で良い。
【００７９】
ポリオール化合物とポリイソシアネート化合物の混合物は、それぞれが液状の場合はそのままの混合物で用いても良いが、さらにポリイソシアネート化合物と非反応性の溶剤で希釈して使用することもできる。使用できる溶剤としては、ポリオール化合物とポリイソシアネート化合物を溶解し、かつ染料前駆体や可逆性顕色剤を分散・溶解させるものが好ましい。具体的には、染料前駆体および可逆性顕色剤を可逆性感熱記録層塗液に含有させるための方法で例示した溶剤が使用できる。中でも、ポリイソシアネート化合物と反応性のある活性水素を有しない有機溶媒を用いることが好ましい。また、上記ポリオール化合物とポリイソシアネート化合物の架橋反応は、反応温度３０〜１６０℃、反応時間１分〜１２０時間で行えば良い。なお、反応温度が低い場合は長時間を要し、高温では短時間で済むことは言うまでもない。
【００８０】
本発明に係わる可逆性感熱記録層におけるバインダー樹脂の使用量としては、該可逆性感熱記録層全質量に対する該バインダー樹脂の質量百分率が３５％以上６５％以下の範囲内であることが好ましい。この範囲より大きくなると著しく発色濃度が低下する場合がある。逆にこの範囲より小さくなると、可逆性感熱記録層の耐熱性や機械的強度の低下、層の変形、発色濃度の低下が起きる場合がある。可逆性感熱記録層における該バインダー樹脂の質量百分率は４０％以上６０％以下がより好ましく、４５％以上５５％以下が特に好ましい。
【００８１】
可逆性感熱記録層塗液には、必要に応じて、バインダー樹脂を加えることができるが、さらに、塗工性の向上あるいは記録特性の向上を目的に、レベリング剤、分散剤、硬膜剤、界面活性剤、増粘剤、消泡剤、酸化防止剤、老化防止剤、フィラー、顔料、滑剤、帯電防止剤、紫外線吸収剤、赤外線吸収剤、着色染顔料、蛍光増白剤、熱可融性物質、防腐剤等を可逆性感熱記録層に含有させることができる。
【００８２】
可逆性感熱記録層に硬化性樹脂が含有されている場合、加熱、紫外線照射、電子線照射を行う。紫外線照射は、公知の紫外線照射装置を用いて行うことができ、例えば、光源、灯具、電源、冷却装置、搬送装置等を備えたものが挙げられる。光源としては、例えば、水銀ランプ、メタルハライドランプ、ガリウムランプ、水銀キセノンランプ、フラッシュランプ等が挙げられる。光源の波長は、光重合開始剤および光重合促進剤の紫外線吸収波長に応じて適宜選択することができる。紫外線照射の出力や搬送速度は、紫外線硬化性樹脂を架橋するために必要な照射エネルギーに応じて決定される。
【００８３】
可逆性感熱記録層の発色感度および／または消色温度を調節するための添加剤である熱可融性物質としては、６０〜２００℃の融点を有するものが好ましく、特に８０〜１８０℃の融点を有するものが好ましい。一般の感熱記録紙に用いられている増感剤を使用することもできる。例えば、Ｎ−ヒドロキシメチルステアリン酸アミド、ベヘン酸アミド、ステアリン酸アミド、パルミチン酸アミド等のワックス類、２−ベンジルオキシナフタレン等のナフトール誘導体、ｐ−ベンジルビフェニル、４−アリルオキシビフェニル等のビフェニル誘導体、１，２−ビス（３−メチルフェノキシ）エタン、２，２′−ビス（４−メトキシフェノキシ）ジエチルエーテル、ビス（４−メトキシフェニル）エーテル等のポリエーテル化合物、炭酸ジフェニル、シュウ酸ジベンジル、シュウ酸ビス（ｐ−メチルベンジル）エステル等の炭酸またはシュウ酸ジエステル誘導体等を併用して添加することができる。
【００８４】
可逆性感熱記録層の老化を防止する目的で添加される老化防止剤としては、ｐ，ｐ′−ジアミノジフェニルメタン、アルドール−α−ナフチルアミン、Ｎ，Ｎ′−ジフェニル−ｐ−フェニレンジアミン等のアミン化合物、ヒドロキノンモノベンジルエーテル、１，１−ビス（ｐ−ヒドロキシフェニル）シクロヘキサン等のフェノール化合物、ベンゾトリアゾール化合物、トリアジン化合物、ベンゾフェノン化合物、安息香酸エステル類等が挙げられる。その他、ｏ−フェニレンチオ尿素、２−アミノベンズイミダゾールの亜鉛塩、ジブチルチオカルバミン酸ニッケル、酸化亜鉛、パラフィン等が挙げられる。また、これらの老化防止剤構造を有するモノマーを重合の一成分として含むポリマーや、ポリマー主鎖に老化防止剤構造をグラフト化したものも用いることができる。２種類以上の老化防止剤を組み合わせて用いることもできる。
【００８５】
可逆性感熱記録層に添加することができる顔料等としては、例えば、アルミニウム、亜鉛、カルシウム、マグネシウム、バリウム、チタン等の炭酸塩、酸化物、水酸化物、硫酸塩等、およびゼオライト、シリカ、カオリン、焼成カオリン、タルク等の粘土類を含む無機系顔料、澱粉、スチレン樹脂、ポリオレフィン樹脂、尿素−ホルマリン樹脂、メラミン樹脂、アクリル樹脂、パラフィン、天然ワックス、合成ワックス等が使用可能である。また、滑剤としてステアリン酸亜鉛、ステアリン酸カルシウム等の高級脂肪酸金属塩等を使用することができる。
【００８６】
本発明に係る可逆性感熱記録層の膜厚は、その組成と所望の発色濃度により決定されるものであり、具体的には、０．５〜２０μｍの範囲が好ましく、３〜１５μｍがより好ましい。
【００８７】
本発明において、繰り返し使用時の耐久性を高める目的で、可逆性感熱記録層の上に保護層を設けることが好ましい。保護層は、単層でも、２層または３層以上の複数の層から構成されていても良い。保護層は、熱硬化性樹脂、電子線硬化性樹脂、紫外線硬化性樹脂等の硬化性樹脂を含有していることが好ましく、特に電子線硬化性樹脂、紫外線硬化性樹脂が好ましい。硬化性樹脂としては、可逆性感熱記録層で使用可能なバインダー樹脂として例示した樹脂が使用できる。また、さらに耐久性を高める、あるいは光沢度を調整する目的で顔料を配合したり、滑剤として高級脂肪酸金属塩等を配合しても良い。顔料、高級脂肪酸金属塩としては、可逆性感熱記録層で例示した化合物が使用可能である。
【００８８】
保護層の膜厚は、０．１〜１０μｍの範囲が好ましく、０．５〜５μｍがより好ましい。膜厚が１０μｍを超えると効果が飽和するばかりか、可逆性感熱記録層の感度が低下しやすい。膜厚が０．１μｍより小さいと予期した塗層強度が得られにくく、塗層に傷が入りやすくなる。
【００８９】
本発明において、耐候性改良等を目的に可逆性感熱記録層と保護層の間に中間層を設けたり、発色感度向上等を目的に支持体と可逆性感熱記録層の間にアンダーコート層を設けたり、光反射層や空気層を設けても良い。中間層には紫外線吸収剤を含有しても良い。また、支持体の片面のみに可逆性感熱記録層を設ける場合、もう一方の面にバックコート層を設けても良い。紫外線吸収剤としては、ベンゾフェノン系紫外線吸収剤、ベンゾトリアゾール系紫外線吸収剤、サルチル酸フェニルエステル系紫外線吸収剤等を挙げることができる。アンダーコート層には中空粒子を含有しても良い。これらの層は、単層でも、２層以上の複数の層から構成されていても良い。また、これらの層は熱硬化性樹脂、電子線硬化性樹脂、紫外線硬化性樹脂等の硬化性樹脂を含有していることが好ましい。
【００９０】
本発明において、支持体上に設けられた保護層、中間層、アンダーコート層等には、必要に応じて、レベリング剤、分散剤、硬膜剤、界面活性剤、増粘剤、防腐剤、フィラー、着色染顔料、蛍光増白剤、紫外線吸収剤、赤外線吸収剤、酸化防止剤、老化防止剤、ｐＨ調節剤、消泡剤、顔料、滑剤、帯電防止剤等の各種添加剤を添加することができる。
【００９１】
本発明の可逆性感熱記録材料には、オフセット印刷、グラビア印刷等の印刷；インクジェット記録層、熱転写受像層、昇華型熱転写受像層等の印字記録層を設けても良い。これらの印刷、印字記録層は、可逆性感熱記録層と積層して設けても良いし、可逆性感熱記録層と同一面の一部に設けても良い。また、可逆性感熱記録層を設けた面と反対側の面の一部または全面に設けても良い。印字記録層上に部分的にまたは全面的に硬化性樹脂を主成分とするオーバープリントニス（ＯＰニス）層等を設けても良い。
【００９２】
本発明の可逆性感熱記録材料において、可逆性感熱記録層中、他の層、可逆性感熱記録層が設けられている面や反対側の面等に、電気的、磁気的、光学的に情報が記録可能な材料が含まれていても良い。また、支持体を複層とし、その間にＩＣチップを挟んでも良い。また、帯電防止を目的として帯電防止層を片面または両面に設けることもできる。本発明の可逆性感熱記録材料は、粘着層等を介して、または支持体として熱融着性樹脂を用いて、他の媒体へ貼り付けることもできる。
【００９３】
可逆性感熱記録材料の層間にＩＣチップを封入する場合は、例えば、プラスチックフィルムの層間または紙基材とプラスチックフィルムの層間に封入することができる。好ましくは、可逆性感熱記録層から離れた層間に封入することが印字品質の点で好ましい。非接触のＩＣチップを封入する場合は、アンテナと共に封入することができる。封入する際の圧力によりＩＣチップが破損することを防ぐ目的で、クッション層を設けることができる。クッション層の厚みとしては、１０μｍに満たないとクッション性が不十分であるため１０μｍ以上が好ましい。また、ＩＣチップとアンテナとの接合部に負荷がかかるため、クッション層の面積はＩＣチップとアンテナ接合部を十分覆い隠せる大きさが好ましい。クッション層は、片面もしくは両面に設けることができる。両面にクッション層を設けることがより好ましい。クッション層としては、熱可塑性の樹脂が好ましく、発泡樹脂であれば、よりクッション性が良いため、ＩＣチップの破損を防ぐことができる。
【００９４】
本発明における各層を支持体上に積層し、可逆性感熱記録材料を形成する方法は特に制限されるものではなく、従来の方法により形成することができる。例えば、エアーナイフコーター、ブレードコーター、バーコーター、カーテンコーター、グラビアロールおよびトランスファロールコーター、ロールコーター、コンマコーター、スムージングコーター、マイクログラビアコーター、リバースロールコーター、４本あるいは５本ロールコーター、ディップコーター、ロッドコーター、キスコーター、ゲートロールコーター、スクイズコーター、スライドコーター、ダイコーター等の塗抹装置、平版、凸版、凹版、フレキソ、グラビア、スクリーン、ホットメルト等の方式による各種印刷機等を用いることができる。さらに通常の乾燥工程の他、紫外線照射または電子線照射により、さらには加熱等によるエージング等により各層を保持させることができる。これらの方法により、１層ずつあるいは多層同時に塗布、印刷することができる。
【００９５】
本発明の可逆性感熱記録材料において、発色記録画像を形成するためには加熱に引き続き急速な冷却が起これば良く、記録画像の消去を行うためには加熱後の冷却速度が遅ければ良い。例えば、適当な方法で加熱した後、低温の金属ブロック等を押し当てるなどして急速に冷却することにより、発色状態を発現させることができる。また、サーマルヘッド、レーザー光等を用いて極めて短い時間だけ加熱すると、加熱終了後に直ちに冷却するため、発色状態を保持させることができる。一方、適当な熱源（サーマルヘッド、レーザー光、熱ロール、熱スタンプ、高周波加熱、電熱ヒーター、およびタングステンランプやハロゲンランプ等の光源等からの輻射熱、熱風等）で比較的長い時間加熱すると、記録層だけでなく支持体等も加熱されるために熱源を除いても冷却する速度が遅いため消色状態になる。従って、同じ加熱温度、同じ熱源を用いても、冷却速度を制御することにより発色状態および消色状態を任意に発現させることができる。
【００９６】
加熱に使用するレーザーとしては、半導体レーザー、ＹＡＧレーザー、炭酸ガスレーザーを挙げることができるが、これらに限定されない。半導体レーザー、ＹＡＧレーザーによる加熱を効率よく行うためには、可逆性感熱記録層中に近赤外部に吸収を有する光熱変換材料を含有させるか、あるいは光熱変換材料を含有する光熱変換層を可逆性感熱記録層に直接隣接して設けることが好ましい。近赤外部に吸収を有する光熱変換材料としては、例えば白金、チタン、ケイ素、クロム、ニッケル、ゲルマニウム、アルミニウム等の金属または半金属の層、インモニウム化合物、金属錯体化合物、シアニン色素、スクワリリウム色素、ナフトキノン色素、フタロシアニン化合物、ポリメチン化合物等の光熱変換色素が挙げられ、可逆性感熱記録層に分散状態または分子状態で含有することができる。好ましい光熱変換色素としては、光熱変換効率、溶剤への溶解性、樹脂への分散性、紫外光に対する耐光性の点でフタロシアニン化合物および金属錯体化合物が挙げられ、特にフタロシアニン化合物が好ましい。可逆性感熱記録層に近接して光熱変換層を設ける場合は、銅薄膜やＩＴＯ等の金属膜による光熱変換層を用いることもできる。
【００９７】
フタロシアニン化合物の例としては、ナフタロシアニン化合物、無金属フタロシアニン化合物、鉄フタロシアニン化合物、銅フタロシアニン化合物、亜鉛フタロシアニン化合物、ニッケルフタロシアニン化合物、バナジルフタロシアニン化合物、塩化インジウムフタロシアニン化合物、スズフタロシアニン化合物等が好ましく、より好ましくは、バナジルフタロシアニン化合物、亜鉛フタロシアニン化合物、スズフタロシアニン化合物である。本発明に用いられるフタロシアニン化合物は吸収波長の調節、溶媒への溶解度の向上、耐光性の改良等の目的で、芳香環に置換基を有しても良い。置換基としては、アルキルエーテル基、アルキルチオエーテル基、アリールエーテル基、アリールチオエーテル基、アミド基、アミノ基、アルキルエステル基、アリールエステル基、塩素原子、フッ素原子等が挙げられる。芳香環に置換基が２つ以上ある場合に、それらは同一であっても異なっていても良く、また置換基同士が結合して環を形成しても良い。
【００９８】
光熱変換色素の使用量は、使用する光源の発振波長における吸光度が０．２以上になるように設定することが好ましい。この量より少ないと十分な発熱が得られず、記録感度が低下する。一方、光熱変換色素は可視部にも若干の吸収を有しており、使用量が多すぎるとコントラストの低下をもたらす。４００ｎｍから７００ｎｍの平均透過率が６０％以上確保できるよう、光熱変換色素の使用量の上限を設定することが好ましい。光熱変換色素は、２種類以上を混合して用いることもできる。
【００９９】
光熱変換色素は、ロイコ染料と可逆性顕色剤を含有する層に対して、同一の層か隣接する層の少なくとも一方に含有されることが好ましく、同一の層に含有されることが良好な感度を得る上でより好ましい。
【実施例】
【０１００】
以下、実施例によって本発明をさらに詳しく説明するが、本発明はこの実施例に限定されるものではない。なお、実施例中の部数は質量基準である。
【０１０１】
（実施例１）
（Ａ）可逆性感熱記録層塗液の調製
染料前駆体として２−アニリノ−３−メチル−６−ジエチルアミノフルオラン２０部、可逆性顕色剤としてＮ−ｐ−ヒドロキシフェニル−７−チアペンタコサンアミド１００部、消色促進剤としてｎ−ヘキサデシルトリメチルアンモニウムクロリド５部、ポリエステルポリオール（ＤＩＣ（株）製、商品名：バーノック１１−４０８、有効成分：７０質量％）１００部、メチルエチルケトン９５０部の混合物をガラスビーズと共にペイントシェーカーで５時間分散し、分散液を得た。こうして得た分散液に、イソシアネート化合物（三井化学（株）製、商品名：タケネートＤ−１１０Ｎ、有効成分：７５質量％）１３０部とメチルエチルケトン６２部とを加えて十分に混合し、可逆性感熱記録層塗液を調製した。
【０１０２】
（Ｂ）可逆性感熱記録層塗液の塗工
（Ａ）で得た可逆性感熱記録層塗液を、厚さ２５０μｍの白色ポリエチレンテレフタレート（ＰＥＴ）シートに、乾燥塗工量が１０ｇ／ｍ２となるように塗工した後、１００℃で１分間乾燥した後、さらに５０℃で２４時間加熱処理して硬化させ、可逆性感熱記録層を形成した。
【０１０３】
（Ｃ）中間層塗液の調製
紫外線吸収剤として２，２′−メチレンビス［６−（２Ｈ−ベンゾトリアゾール−２−イル）−４−（２−ヒドロキシエチル）フェノール］５０部、ポリエステルポリオール（ＤＩＣ（株）製、商品名：バーノック１１−４０８、有効成分７０質量％）１００部、メチルエチルケトン８００部の混合物をガラスビーズと共にペイントシェーカーで５時間分散し、分散液を得た。こうして得た分散液に、イソシアネート化合物（三井化学（株）製、商品名：タケネートＤ−１１０Ｎ、有効成分７５質量％）１４０部、メチルエチルケトン５０部とを加えて十分に混合し、中間層塗液を調製した。
【０１０４】
（Ｄ）中間層塗液の塗工
（Ｂ）で作製した塗工シートの可逆性感熱記録層塗工面上に、（Ｃ）で得た中間層塗液を乾燥塗工量が２ｇ／ｍ２になるように塗工し、１００℃で１分間乾燥した後、さらに５０℃で２４時間加熱処理して硬化させ、中間層を設けた。
【０１０５】
（Ｅ）保護層塗液の調製
ウレタンアクリレート系紫外線硬化樹脂（ＤＩＣ（株）製、商品名：ユニディック１７−８１３、有効成分：８０質量％）１２．５部、湿式法シリカ（富士シリシア化学（株）製、商品名：サイリシア３５０）２．０部、酢酸ブチル１０部を混合した。こうして得られた混合液をビーズミルで処理し、保護層塗液を調製した。
【０１０６】
（Ｆ）保護層塗液の塗工
（Ｄ）で作製した塗工シートの中間層塗工面上に、（Ｅ）で得た保護層塗液を乾燥塗工量が３ｇ／ｍ２になるように塗工し、１２０℃で１分間乾燥した後、照射エネルギー１２０Ｗ／ｃｍの紫外線ランプ下を１０ｍ／分の搬送速度で通して硬化させて保護層を設け、実施例１の可逆性感熱記録材料を得た。
【０１０７】
（実施例２）
実施例１（Ａ）で、可逆性顕色剤としてＮ−ｐ−ヒドロキシフェニル−７−チアペンタコサンアミド１００部を用いる代わりに、可逆性顕色剤としてＮ−ｐ−ヒドロキシフェニル−１２−チアトリアコンタンアミド１００部を用いた以外は実施例１と同様にして、実施例２の可逆性感熱記録材料を得た。
【０１０８】
（実施例３）
実施例１（Ａ）で、可逆性顕色剤としてＮ−ｐ−ヒドロキシフェニル−７−チアペンタコサンアミド１００部を用いる代わりに、可逆性顕色剤としてＮ−［２−（ｐ−ヒドロキシフェニル）エチル］−４−チアヘキサコサンアミド１００部を用い、消色促進剤としてｎ−ヘキサデシルトリメチルアンモニウムクロリド５部を用いる代わりに、消色促進剤としてｎ−オクタデシルトリメチルアンモニウムクロリド７部を用いた以外は実施例１と同様にして、実施例３の可逆性感熱記録材料を得た。
【０１０９】
（実施例４）
実施例１（Ａ）で、可逆性顕色剤としてＮ−ｐ−ヒドロキシフェニル−７−チアペンタコサンアミド１００部を用いる代わりに、可逆性顕色剤としてＮ−［２−（ｐ−ヒドロキシフェニル）エチル］−１２−チアトリアコンタンアミド９０部を用いた以外は実施例１と同様にして、実施例４の可逆性感熱記録材料を得た。
【０１１０】
（参考例５）
実施例１（Ａ）で、可逆性顕色剤としてＮ−ｐ−ヒドロキシフェニル−７−チアペンタコサンアミド１００部を用いる代わりに、可逆性顕色剤としてＮ−４−オキサヘキサデシル−ｐ−ヒドロキシベンズアミド１００部を用い、消色促進剤としてｎ−ヘキサデシルトリメチルアンモニウムクロリド５部を用いる代わりに、消色促進剤としてｎ−ドコシルトリメチルアンモニウムクロリド５部を用いた以外は実施例１と同様にして、参考例５の可逆性感熱記録材料を得た。
【０１１１】
（参考例６）
実施例１（Ａ）で、可逆性顕色剤としてＮ−ｐ−ヒドロキシフェニル−７−チアペンタコサンアミド１００部を用いる代わりに、可逆性顕色剤としてＮ−４−オキサオクタデシル−（ｐ−ヒドロキシフェニル）アセトアミド１２０部を用いた以外は実施例１と同様にして、参考例６の可逆性感熱記録材料を得た。
【０１１２】
（実施例７）
実施例１（Ａ）で、可逆性顕色剤としてＮ−ｐ−ヒドロキシフェニル−７−チアペンタコサンアミド１００部を用いる代わりに、可逆性顕色剤としてＮ−ｐ−ヒドロキシフェニル−Ｎ′−１１−チアノナコシル尿素１１０部を用いた以外は実施例１と同様にして、実施例７の可逆性感熱記録材料を得た。
【０１１３】
（実施例８）
実施例１（Ａ）で、可逆性顕色剤としてＮ−ｐ−ヒドロキシフェニル−７−チアペンタコサンアミド１００部を用いる代わりに、可逆性顕色剤としてＮ−ｐ−ヒドロキシフェニル−Ｎ′−６−チアドコシル尿素１００部を用い、消色促進剤としてｎ−ヘキサデシルトリメチルアンモニウムクロリド５部を用いる代わりに、消色促進剤としてｎ−オクタデシルトリメチルアンモニウムトルエンスルホネート６部を用いた以外は実施例１と同様にして、実施例８の可逆性感熱記録材料を得た。
【０１１４】
（実施例９）
実施例１（Ａ）で、可逆性顕色剤としてＮ−ｐ−ヒドロキシフェニル−７−チアペンタコサンアミド１００部を用いる代わりに、可逆性顕色剤としてＮ−［２−（ｐ−ヒドロキシフェニル）エチル］−Ｎ′−１１−チアノナコシル尿素１００部を用い、消色促進剤としてｎ−ヘキサデシルトリメチルアンモニウムクロリド５部を用いる代わりに、消色促進剤としてｎ−オクタデシルトリメチルアンモニウムブロミド７部を用いた以外は実施例１と同様にして、実施例９の可逆性感熱記録材料を得た。
【０１１５】
（参考例１０）
実施例１（Ａ）で、可逆性顕色剤としてＮ−ｐ−ヒドロキシフェニル−７−チアペンタコサンアミド１００部を用いる代わりに、可逆性顕色剤としてＮ−ｐ−ヒドロキシフェニル−Ｎ′−４−オキサオクタデシル尿素１００部を用い、消色促進剤としてｎ−ヘキサデシルトリメチルアンモニウムクロリド５部を用いる代わりに、消色促進剤としてｎ−オクタデシルトリメチルアンモニウムホスフェート３部を用いた以外は実施例１と同様にして、参考例１０の可逆性感熱記録材料を得た。
【０１１６】
（比較例１）
実施例１（Ａ）で、消色促進剤としてｎ−ヘキサデシルトリメチルアンモニウムクロリド５部を添加しなかった以外は実施例１と同様にして、比較例１の可逆性感熱記録材料を得た。
【０１１７】
（比較例２）
実施例１（Ａ）で、可逆性顕色剤としてＮ−ｐ−ヒドロキシフェニル−７−チアペンタコサンアミド１００部を用いる代わりに、可逆性顕色剤としてＮ−［２−（ｐ−ヒドロキシフェニル）エチル］オクタデカンアミド１００部を用いた以外は実施例１と同様にして、比較例２の可逆性感熱記録材料を得た。
【０１１８】
（比較例３）
実施例１（Ａ）で、可逆性顕色剤としてＮ−ｐ−ヒドロキシフェニル−７−チアペンタコサンアミド１００部を用いる代わりに、可逆性顕色剤としてＮ−ｐ−ヒドロキシフェニル−Ｎ′−ノナコシル尿素１００部を用いた以外は実施例１と同様にして、比較例３の可逆性感熱記録材料を得た。
【０１１９】
（比較例４）
実施例１（Ａ）で、可逆性顕色剤としてＮ−ｐ−ヒドロキシフェニル−７−チアペンタコサンアミド１００部を用いる代わりに、可逆性顕色剤としてＮ−［３−（ｐ−ヒドロキシフェニル）プロピオノ］−Ｎ′−ドコサノヒドラジド１００部を用いた以外は実施例１と同様にして、比較例４の可逆性感熱記録材料を得た。
【０１２０】
（比較例５）
実施例１（Ａ）で、可逆性顕色剤としてＮ−ｐ−ヒドロキシフェニル−７−チアペンタコサンアミド１００部を用いる代わりに、可逆性顕色剤としてＮ−ｐ−ヒドロキシフェニル−１１−チアヘンイコサンアミド１００部を用いた以外は実施例１と同様にして、比較例５の可逆性感熱記録材料を得た。
【０１２１】
（比較例６）
実施例１（Ａ）で、消色促進剤としてｎ−オクタデシルトリメチルアンモニウムクロリド５部を用いる代わりに、消色促進剤としてＮ，Ｎ′−ジオクタデシル尿素１０部を用いた以外は実施例１と同様にして、比較例６の可逆性感熱記録材料を得た。
【０１２２】
（比較例７）
実施例１（Ａ）で、消色促進剤としてｎ−オクタデシルトリメチルアンモニウムクロリド５部を用いる代わりに、消色促進剤としてテトラ−ｎ−ブチルアンモニウムクロリド５部を用いた以外は実施例１と同様にして、比較例７の可逆性感熱記録材料を得た。
【０１２３】
（試験１）発色試験
発色試験の評価方法については、上記実施例１〜４、７〜９、参考例５、６、１０および比較例１〜７にて得られた可逆性感熱記録材料を、印字ヘッド（ＴＤＫ（株）製ＢＨＣ４２１５ＳＳ、抵抗値：１，００４Ω）付き感熱紙評価装置（オオクラエンジニアリング（株）製ＴＨ−ＰＭＧ）にて、パルス幅２ｍｓｅｃ、パルス周期４．０５ｍｓｅｃの条件で、１３Ｖ、１５Ｖ、１７Ｖの各電圧で印字を行った。マクベス濃度計ＲＤ−９１８を用いて、発色濃度および地肌濃度を測定した。
【０１２４】
（試験２）消色試験
消色試験の評価方法については、上記実施例１〜４、７〜９、参考例５、６、１０および比較例１〜７にて得られた可逆性感熱記録材料を、印字ヘッド（ＴＤＫ（株）製ＢＨＣ４２１５ＳＳ、抵抗値：１，００４Ω）付き感熱紙評価装置（オオクラエンジニアリング（株）製ＴＨ−ＰＭＧ）にて、パルス幅２ｍｓｅｃ、パルス周期４．０５ｍｓｅｃの条件で、電圧１７Ｖで印字を行ったサンプルに、熱傾斜試験機（（株）東洋精機製作所製）で熱スタンプ温度１００℃の条件で、０．１秒、０．５秒の各時間で消去を行った。マクベス濃度計ＲＤ−９１８を用いて、消去後の画像部濃度を測定した。
【０１２５】
（試験３）画像耐熱保存試験
画像耐熱保存試験については、上記実施例１〜４、７〜９、参考例５、６、１０および比較例１〜７にて得られた可逆性感熱記録材料を、印字ヘッド（ＴＤＫ（株）製ＢＨＣ４２１５ＳＳ、抵抗値：１，００４Ω）付き感熱紙評価装置（オオクラエンジニアリング（株）製ＴＨ−ＰＭＧ）にて、パルス幅２ｍｓｅｃ、パルス周期４．０５ｍｓｅｃの条件で、電圧１７Ｖで印字を行ったサンプルを、温度５０℃、相対湿度２０％ＲＨの環境条件に２４時間保存した。マクベス濃度計ＲＤ−９１８を用いて、保存前後の発色濃度を測定し、下記式にて画像残存率を算出した。
画像残存率（％）＝（保存後画像濃度−保存後地肌濃度）／（保存前画像濃度−保存前地肌濃度）×１００
【０１２６】
試験１、試験２および試験３の結果を表１に示す。
【０１２７】
【表１】
0005466469.tif 000006
【０１２８】
表１から明らかなように、実施例１〜４、７〜９、参考例５、６、１０の可逆性感熱記録材料は、低エネルギーでの発色濃度が高く、発色感度に優れており、また消色特性が良好であり、高速消去性に優れていることがわかる。さらに、耐熱画像安定が高いこともわかる。
【０１２９】
（実施例１１）
（Ｇ）可逆性感熱記録層塗液の調製
染料前駆体として２−（ｐ−トルイジノ）−３−メチル−６−ジエチルアミノフルオラン２０部、可逆性顕色剤としてＮ−ｐ−ヒドロキシフェニル−１１−チアヘキサコサンアミド１００部、消色促進剤としてｎ−ドコシルトリメチルアンモニウムクロリド５部、光熱変換色素としてバナジル５，１４，２３，３２−テトラフェニル−２，３−ナフタロシアニン０．１部、ポリエステルポリオール（ＤＩＣ（株）製、商品名：バーノック１１−４０８、有効成分：７０質量％）１００部、メチルエチルケトン９５０部の混合物をガラスビーズと共にペイントシェーカーで５時間分散し、分散液を得た。こうして得た分散液に、イソシアネート化合物（三井化学（株）製、商品名：タケネートＤ−１１０Ｎ、有効成分：７５質量％）１３０部とメチルエチルケトン６２部とを加えて十分に混合し、可逆性感熱記録層塗液を調製した。
【０１３０】
（Ｈ）可逆性感熱記録層塗液の塗工
（Ｇ）で得た可逆性感熱記録層塗液を、厚さ２５０μｍの白色ポリエチレンテレフタレート（ＰＥＴ）シートに、乾燥塗工量が１０ｇ／ｍ２となるように塗工した後、１００℃で１分間乾燥した後、さらに５０℃で２４時間加熱処理して硬化させ、可逆性感熱記録層を形成した。
【０１３１】
（Ｉ）中間層塗液の調製
紫外線吸収剤として２，２′−メチレンビス［６−（２Ｈ−ベンゾトリアゾール−２−イル）−４−（２−ヒドロキシエチル）フェノール］５０部、ポリエステルポリオール（ＤＩＣ（株）製、商品名：バーノック１１−４０８、有効成分７０質量％）１００部、メチルエチルケトン８００部の混合物をガラスビーズと共にペイントシェーカーで５時間分散し、分散液を得た。こうして得た分散液に、イソシアネート化合物（三井化学（株）製、商品名：タケネートＤ−１１０Ｎ、有効成分７５質量％）１４０部、メチルエチルケトン５０部とを加えて十分に混合し、中間層塗液を調製した。
【０１３２】
（Ｊ）中間層塗液の塗工
（Ｈ）で作製した塗工シートの可逆性感熱記録層塗工面上に、（Ｉ）で得た中間層塗液を乾燥塗工量が２ｇ／ｍ２になるように塗工し、１００℃で１分間乾燥した後、さらに５０℃で２４時間加熱処理して硬化させ、中間層を設けた。
【０１３３】
（Ｋ）保護層塗液の調製
ウレタンアクリレート系紫外線硬化樹脂（ＤＩＣ（株）製、商品名：ユニディック１７−８１３、有効成分：８０質量％）１２．５部、湿式法シリカ（富士シリシア化学（株）製、商品名：サイリシア３５０）２．０部、酢酸ブチル１０部を混合した。こうして得られた混合液をビーズミルで処理し、保護層塗液を調製した。
【０１３４】
（Ｌ）保護層塗液の塗工
（Ｊ）で作製した塗工シートの中間層塗工面上に、（Ｋ）で得た保護層塗液を乾燥塗工量が３ｇ／ｍ２になるように塗工し、１２０℃で１分間乾燥した後、照射エネルギー１２０Ｗ／ｃｍの紫外線ランプ下を１０ｍ／分の搬送速度で通して硬化させて保護層を設け、実施例１１の可逆性感熱記録材料を得た。
【０１３５】
（実施例１２）
実施例１１（Ｇ）で、可逆性顕色剤としてＮ−ｐ−ヒドロキシフェニル−１１−チアヘキサコサンアミド１００部を用いる代わりに、可逆性顕色剤としてＮ−ｐ−ヒドロキシフェニル−１２−チアトリアコンタンアミド１００部を用いた以外は実施例１１と同様にして、実施例１２の可逆性感熱記録材料を得た。
【０１３６】
（実施例１３）
実施例１１（Ｇ）で、可逆性顕色剤としてＮ−ｐ−ヒドロキシフェニル−１１−チアヘキサコサンアミド１００部を用いる代わりに、可逆性顕色剤としてＮ−［２−（ｐ−ヒドロキシフェニル）エチル］−１２−チアトリアコンタンアミド１００部を用い、消色促進剤としてｎ−ドコシルトリメチルアンモニウムクロリド５部を用いる代わりに、消色促進剤としてｎ−ヘキサデシルトリメチルアンモニウムブロミド７部を用いた以外は実施例１１と同様にして、実施例１３の可逆性感熱記録材料を得た。
【０１３７】
（実施例１４）
実施例１１（Ｇ）で、可逆性顕色剤としてＮ−ｐ−ヒドロキシフェニル−１１−チアヘキサコサンアミド１００部を用いる代わりに、可逆性顕色剤としてＮ−ｐ−ヒドロキシフェニル−Ｎ′−１１−チアノナコシル尿素９０部を用いた以外は実施例１１と同様にして、実施例１４の可逆性感熱記録材料を得た。
【０１３８】
（実施例１５）
実施例１１（Ｇ）で、可逆性顕色剤としてＮ−ｐ−ヒドロキシフェニル−１１−チアヘキサコサンアミド１００部を用いる代わりに、可逆性顕色剤としてＮ−［２−（ｐ−ヒドロキシフェニル）エチル］−Ｎ′−１１−チアノナコシル尿素１１０部を用い、消色促進剤としてｎ−ドコシルトリメチルアンモニウムクロリド５部を用いる代わりに、消色促進剤としてｎ−オクタデシルトリメチルアンモニウムテトラフルオロボレート５部を用いた以外は実施例１１と同様にして、実施例１５の可逆性感熱記録材料を得た。
【０１３９】
（比較例８）
実施例１１（Ｇ）で、消色促進剤としてｎ−ドコシルトリメチルアンモニウムクロリド５部を添加しなかった以外は実施例１１と同様にして、比較例８の可逆性感熱記録材料を得た。
【０１４０】
（比較例９）
実施例１１（Ｇ）で、可逆性顕色剤としてＮ−ｐ−ヒドロキシフェニル−１１−チアヘキサコサンアミド１００部を用いる代わりに、可逆性顕色剤としてＮ−［２−（ｐ−ヒドロキシフェニル）エチル］オクタデカンアミド１００部を用いた以外は実施例１１と同様にして、比較例９の可逆性感熱記録材料を得た。
【０１４１】
（比較例１０）
実施例１１（Ｇ）で、可逆性顕色剤としてＮ−ｐ−ヒドロキシフェニル−１１−チアヘキサコサンアミド１００部を用いる代わりに、可逆性顕色剤としてＮ−［３−（ｐ−ヒドロキシフェニル）プロピオノ］−Ｎ′−ドコサノヒドラジド１００部を用いた以外は実施例１１と同様にして、比較例１０の可逆性感熱記録材料を得た。
【０１４２】
（比較例１１）
実施例１１（Ｇ）で、可逆性顕色剤としてＮ−ｐ−ヒドロキシフェニル−１１−チアヘキサコサンアミド１００部を用いる代わりに、可逆性顕色剤としてＮ−ｐ−ヒドロキシフェニル−Ｎ′−ノナコシル尿素１００部を用い、消色促進剤としてｎ−ドコシルトリメチルアンモニウムクロリド５部を用いる代わりに、消色促進剤としてｎ−ヘキサデシルトリメチルアンモニウムクロリド５部を用いた以外は実施例１１と同様にして、比較例１１の可逆性感熱記録材料を得た。
【０１４３】
（試験４）レーザー発色試験
発色試験の評価方法については、上記実施例１１〜１５および比較例８〜１１にて得られた可逆性感熱記録材料を、ＬＤレーザーマーカー（サンクス（株）製、商品名：ＬＰ−Ｄ２０）にて、出力１００％で、１，０００ｍｍ／ｓｅｃ、１，２００ｍｍ／ｓｅｃ、１，４００ｍｍ／ｓｅｃの各走査速度の条件で印字を行った。マクベス濃度計ＲＤ−９１８を用いて、発色濃度および地肌濃度を測定した。
【０１４４】
（試験５）温風消去試験
消色試験の評価方法については、上記実施例１１〜１５および比較例８〜１１にて得られた可逆性感熱記録材料を、ＬＤレーザーマーカー（サンクス（株）製、商品名：ＬＰ−Ｄ２０）にて、出力１００％、走査速度１，０００ｍｍ／ｓｅｃで印字を行い、印字サンプルを作製する。この印字サンプルをヒートガンから３ｃｍ離して設置し、温度１８０℃、風量０．２ｍ３／ｍｉｎの温風を３秒および１０秒の各時間で照射し、消去を行った。マクベス濃度計ＲＤ−９１８を用いて、消去後の画像部濃度を測定した。
【０１４５】
試験４および試験５の結果を表２に示す。
【０１４６】
【表２】
0005466469.tif 000007
【０１４７】
表２から明らかなように、実施例１１〜１５の可逆性感熱記録材料は、レーザーによる印字において、速い走査速度でも発色濃度が高く、発色感度に優れていることがわかる。また、温風消去において、短い時間でも消去が可能であり、高速消去性に優れていることがわかる。
【０１４８】
以上の結果から、可逆性顕色剤として、脂肪族炭化水素基中に硫黄原子と特定の水素結合基を有した化合物を用い、さらに消色促進剤として、特定の４級アンモニウム塩化合物を用いた本発明の可逆性感熱記録材料は、明瞭なコントラストを持つ画像の形成・消去が可能で、かつ発色感度が良好であり高速消去性に優れた実用性の高いものであることがわかる。